(57)【特許請求の範囲】
【請求項１】
（Ａ）ＮＣＯ基含有率４〜５０％および平均官能価２〜３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量１００〜１０００を有する１以上の芳香族ジアミン化合物、
（２）２つの第２級アミン基を含有し、分子量１００〜７５０を有し、該第２級アミン基は（シクロ）脂肪族基および／または芳香族基に結合する、１以上のイソシアネート反応性化合物
を含んでなるイソシアネート反応性成分を反応させた反応生成物を含んでなり、（Ａ）と（Ｂ）の相対量は、イソシアネート指数が９５〜１１０であるような量である、ポリウレタンウレア。
【請求項２】
（Ａ）は、
（１）ＮＣＯ基含有率４％〜５０％および官能価２．０〜３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも２つのヒドロキシル基を含有し、分子量１００〜４０００を有する少なくとも１つの有機化合物
の反応生成物を含んでなるポリイソシアネートプレポリマーを含んでなり、ＮＣＯとＯＨの当量比は、２．２５：１．０〜２０．０：１．０である、請求項１に記載のポリウレタンウレア。
【請求項３】
（Ａ）は、ポリイソシアネートプレポリマーを含んでなり、該プレポリマー中のＮＣＯとＯＨの当量比は、５．０：１．０〜１２．２５：１．０である、請求項２に記載のポリウレタンウレア。
【請求項４】
成分（Ａ）は、
（Ａ）（１）成分（Ａ）１００重量％を基準として６０〜９０重量％の（シクロ）脂肪族ポリイソシアネート、および
（Ａ）（２）成分（Ａ）１００重量％を基準として１０〜４０重量％の、少なくとも２つのヒドロキシル基を含有し、分子量１００〜４０００を有する少なくとも１つの有機化合物を含んでなり、（Ａ）（１）と（Ａ）（２）の重量％の合計は、成分（Ａ）の１００重量％となる、請求項１に記載のポリウレタンウレア。
【請求項５】
（Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、請求項２に記載のポリウレタンウレア。
【請求項６】
イソシアネート反応性成分（Ｂ）は、
（Ｂ）（１）芳香族基に結合した２つの第１級アミン基を含有し、分子量１００〜４００を有する少なくとも１つの芳香族ジアミン１０〜９５重量％、および
（Ｂ）（２）（シクロ）脂肪族基および／または芳香族基に結合した２つの第２級アミン基を含有し、分子量２００〜６００を有する少なくとも１つのイソシアネート反応性成分５〜９０重量％
を含んでなり、（Ｂ）（１）と（Ｂ）（２）の重量％の合計は、（Ｂ）の１００重量％となる、請求項１に記載のポリウレタンウレア。
【請求項７】
（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、請求項１に記載のポリウレタンウレア。
【請求項８】
（Ａ）（１）少なくとも１つの（シクロ）脂肪族ポリイソシアネートと、
（２）少なくとも２つのヒドロキシル基を含有し、１００〜４０００の分子量を有する少なくとも１つの有機化合物
との反応生成物を含んでなる、ＮＣＯ基含有率４〜５０％および平均官能価２〜３を有する少なくとも１つの（シクロ）脂肪族ポリイソシアネートプレポリマーと、
（Ｂ）（１）２つの第１級芳香族アミン基を含有し、分子量１００〜１０００を有する１以上の芳香族ジアミン化合物、
（２）２つの第２級アミン基を含有し、分子量１００〜７５０を有し、該第２級アミン基は（シクロ）脂肪族基および／または芳香族基に結合する、１以上のイソシアネート反応性化合物、および
（３）官能価２．０〜３．０および分子量１００〜４０００を有する１以上のヒドロキシル官能性化合物
を含んでなるイソシアネート反応性成分を反応させた反応生成物を含んでなり、（Ａ）と（Ｂ）の相対量は、イソシアネート指数が９５〜１１０であって、プレポリマー中のＮＣＯとＯＨの当量比が２．２５：１．０〜２０．０：１．０であって、ＮＨ２：ＮＣＯの当量比が０．６：１．０〜０．９５：１．０であるような量である、ポリウレタンウレア。
【請求項９】
固体で光学的に明澄である、請求項１に記載のポリウレタンウレア。
【請求項１０】
（１）（Ａ）ＮＣＯ基含有率４〜５０％および平均官能価２〜３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量１００〜１０００を有する１以上の芳香族ジアミン化合物、
（２）２つの第２級アミン基を含有し、分子量１００〜７５０を有し、該第２級アミン基は（シクロ）脂肪族基および／または芳香族基に結合する、１以上のイソシアネート反応性化合物
を含んでなるイソシアネート反応性成分を反応させることを含んでなり、（Ａ）と（Ｂ）の相対量は、イソシアネート指数が９５〜１１０であるような量である、ポリウレタンウレアの製造方法。
【請求項１１】
（Ａ）は、
（１）ＮＣＯ基含有率４％〜５０％および官能価２．０〜３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも２つのヒドロキシル基を含有し、分子量１００〜４０００を有する少なくとも１つの有機化合物
との反応生成物を含んでなるポリイソシアネートプレポリマーを含んでなり、ＮＣＯとＯＨの当量比は、２．２５：１．０〜２０．０：１．０である、請求項１０に記載の方法。
【請求項１２】
（Ａ）は、ポリイソシアネートプレポリマーを含んでなり、プレポリマー中のＮＣＯとＯＨの当量比は、５．０：１．０〜１２．２５：１．０である、請求項１１に記載の方法。
【請求項１３】
成分（Ａ）は、
（Ａ）（１）成分（Ａ）１００重量％を基準として６０〜９０重量％の（シクロ）脂肪族ポリイソシアネート、および
（Ａ）（２）成分（Ａ）１００重量％を基準として１０〜４０重量％の、少なくとも２つのヒドロキシル基を含有し、分子量１００〜４０００を有する少なくとも１つの有機化合物
を含んでなり、（Ａ）（１）と（Ａ）（２）の重量％の合計は、（Ａ）の１００重量％となる、請求項１０に記載の方法。
【請求項１４】
（Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、請求項１０に記載の方法。
【請求項１５】
イソシアネート反応性成分（Ｂ）は、
（Ｂ）（１）芳香族基に結合した２つの第１級アミン基を含有し、分子量１００〜４００を有する、少なくとも１つの芳香族ジアミン１０〜９５重量％、および
（Ｂ）（２）（シクロ）脂肪族基および／または芳香族基に結合した２つの第２級アミン基を含有し、分子量２００〜６００を有する少なくとも１つのイソシアネート反応性成分５〜９０重量％
を含んでなり、（Ｂ）（１）と（Ｂ）（２）の重量％の合計は、（Ｂ）の１００重量％となる、請求項１０に記載の方法。
【請求項１６】
（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、請求項１０に記載の方法。
【請求項１７】
（１）（Ａ）（１）少なくとも１つの（シクロ）脂肪族ポリイソシアネートと、
（２）少なくとも２つのヒドロキシル基を含有し、分子量１００〜４０００を有する少なくとも１つの有機化合物
との反応生成物を含んでなる、ＮＣＯ基含有率４〜５０％および平均官能価２〜３を有する少なくとも１つの（シクロ）脂肪族ポリイソシアネートプレポリマーと、
（Ｂ）（１）２つの第１級芳香族アミン基を含有し、分子量１００〜１０００を有する１以上の芳香族ジアミン化合物、
（２）２つの第２級アミン基を含有し、分子量１００〜７５０を有し、該第２級アミン基は（シクロ）脂肪族基および／または芳香族基に結合する、１以上のイソシアネート反応性化合物、および
（３）官能価２．０〜３．０および分子量１００〜４０００を有する１以上のヒドロキシル官能性化合物
を含んでなるイソシアネート反応性成分を反応させることを含んでなり、（Ａ）と（Ｂ）の相対量は、イソシアネート指数が９５〜１１０であって、プレポリマー中のＮＣＯとＯＨの当量比が２．２５：１．０〜２０．０：１．０であって、ＮＨ２：ＮＣＯの当量比が０．６：１．０〜０．９５：１．０であるような量である、ポリウレタンウレアの製造方法。
【請求項１８】
得られたポリウレタンウレアは、固体であって、光学的に明澄である、請求項１０に記載の方法。
【発明の詳細な説明】
【技術分野】
【０００１】
本発明は、好ましくは光学的に明澄であるポリウレタンウレアエラストマー、およびその製造方法に関する。
【背景技術】
【０００２】
種々の光安定性キャストエラストマーおよび該エラストマーの製造方法は、当技術分野において既知であって、記載されている。例えば、米国特許３７５５２６２、３８６６２４２、４１５３７７７、４４０４３５３および４８０８６９０ならびに独国特許公開公報２１０９９０１を参照されたい。
【０００３】
米国特許３７５５２６２には、透明で高衝撃性のポリウレタン生成物が開示されている。該生成物は、エラストマーまたは非エラストマーの特性を有し得る。該光学的ポリウレタンを製造するための適当な液体ポリウレタン反応混合物は、ワンショット法またはプレポリマー法によって処理する。好ましい混合物は、非芳香族ポリイソシアネートと、一分子あたり平均２以上のヒドロキシル基を有する分子量約８００までの反応性水素含有ポリオールを含んでなる。
【０００４】
米国特許３８６６２４２には、クリップボード、風防、フェイスシールドなどの外形に形成された、ポリウレタンからなる保護シールドが開示されている。該ポリウレタンは、透明であって優れた光学的明澄度を有すると記載されている。適当なポリウレタンは、ポリエステルグリコールまたはポリエーテルグリコールをメチレンビス（シクロヘキシルイソシアネート）と反応させてプレポリマーを形成し、該プレポリマーを第１級アミン基含有化合物、好ましくはメチレンビス（２−クロロアニリン）などのような２つの芳香族環の間にメチレン橋を有する化合物と反応させることによって製造する。
【０００５】
米国特許４１５３７７７には、改良された物理的特性を有するポリウレタンが記載されている。該特許文献には、良好な光学的明澄度および耐候性、耐紫外線性および耐熱性を示す非多孔質のポリウレタンが具体的に開示されている。該ポリウレタンは、まずイソシアネートを水と反応させ、次いでポリオールと反応させてプレポリマーを形成することによって生じたイソシアネート末端プレポリマーを含んでなる。次いで該プレポリマーをポリオールによって鎖延長または架橋させて、硬化ポリウレタンを形成する。適当なイソシアネートとしては、（シクロ）脂肪族イソシアネートが挙げられ、適当な鎖延長剤および架橋剤としては、例えば１，４−ブタンジオールおよびトリメチロールプロパンのような化合物が挙げられる。
【０００６】
米国特許４８０８６９０には、高度に架橋された高熱変形温度透明ポリウレタンが記載されている。該ポリウレタンは、ポリオール硬化性成分を用いて、ポリイソシアネートおよび少なくとも１つの多官能性ヒドロキシ含有中間体から調製されたプレポリマーを含んでなる。適当な多官能性ヒドロキシル含有中間体としては、多価アルコール、ポリエステルポリオールおよびそれらのブレンドが挙げられる。適当なポリイソシアネートとしては（シクロ）脂肪族ポリイソシアネートが挙げられ、ポリオール硬化性成分はポリエステルまたは多価アルコールであり得る。
【０００７】
例えば、米国特許５５１０４４５、５６４６２３０、５７１４５６２および６１７４９８４には、他の光安定性エラストマーが開示されている。該エラストマーは、米国特許５７１４５６２および６１７４９８４のようなポリウレタン、米国特許５６４６２３０のようなポリウレタン／ウレアまたは米国特許５５１０４４５のようなポリウレアであり得る。
【０００８】
米国特許６１７４９８４には、明澄な弾性ポリウレタンエラストマーが開示されている。該エラストマーは、Ａ）少なくとも１つのジイソシアネートと少なくとも１つのポリエーテルポリオールのプレポリマーであって、該プレポリマーの１％未満の遊離ジイソシアネート含有率を有するプレポリマーと、Ｂ）プレポリマー中の利用可能なイソシアネート含有率約５０〜１０５％と反応するのに充分な量の、少なくとも１つのアルキル化芳香族ジアミンと、Ｃ）ポットライフを２分以下に低下させるのに十分な量の、少なくとも１つの有機酸触媒の反応生成物を含んでなる。該エラストマーは、高いレジリエンスおよび明澄度を有する。
【０００９】
米国特許５５１０４４５には、ワンステップ法によって調製されたポリウレアエラストマーが記載されている。該プロセスは、ａ）１以上の（シクロ）脂肪族ジイソシアネートと、ｂ）少なくとも２つの芳香族的に結合したイソシアネート反応性第１級または第２級アミン基および／または脂肪族的に結合したイソシアネート反応性第２級アミノ基を含有し、分子量４００〜６０００を有する１以上の液体アミン末端ポリマーと、ｃ）必要に応じて１以上の架橋剤との混合物の形態である、分子量１０８〜３９９を有する１以上の芳香族ジアミン鎖延長剤を反応させることを含んでなる。適当なジイソシアネートとしては、４，４’−ジシクロヘキシルメタンジイソシアネート（ｒＭＤＩ）およびそのプレポリマーが挙げられる。ＤＥＴＤＡは、適当な芳香族ジアミン鎖延長剤として開示されている。
【００１０】
米国特許５８１１５０６および６２５８９１７には、押出加工可能な熱可塑性ウレア延長ポリウレタンが記載されている。米国特許５８１１５０６のポリウレタンは、（ａ）ポリウレタンプレポリマーと（ｂ）少なくとも１つの第１のジアミン硬化剤と（ｃ）第１のジアミン硬化剤とは異なった、少なくとも１つの第２のジアミン硬化剤の反応生成物を含んでなる。米国特許６２５８９１７のポリウレタンは、（ａ）ポリウレタンプレポリマーと（ｂ）２，４−ジアミノ−３，５−ジエチルトルエン、２，６−ジアミノ−３，５−ジエチルトルエン、４，４’−メチレン−ビス（２−６−ジイソプロピルアニリン）、トリメチレングリコールジ−パラアミノベンゾエートおよびそれらの混合物からなる群から選択される、少なくとも１つのジアミン硬化剤との反応生成物を含んでなる。これらのポリウレタンは、７２〜８４のショアＡ硬度、−８０℃以下のＤＭＡＴｇ、および２０５〜２０８℃のＴＭＡ軟化点を有する。
【００１１】
米国特許５９６２６１７および６１２７５０５においても、ポリウレタン材料は開示されている。米国特許５９６２６１７においては、該ポリウレタン材料は、（ａ）メチレンビス（シクロヘキシルイソシアネート）とＭＷＷ５００〜２０００を有するＯＨ含有中間体を当量比２．５〜４．０ＮＣＯ／１．０ＯＨで反応させることによって調製されたポリウレタンプレポリマーと、（ｂ）メチレン基によって結合した２つの芳香族環基を有し、各芳香族環が一のＮＨ２基によって置換され、芳香族環上の残りの４位のうち３位が置換された芳香族ジアミン硬化剤との反応生成物を０．９５：１．０〜１．０２：１．０の範囲のＮＨ２：ＮＣＯ当量比で含んでなる。
【００１２】
米国特許６１２７５０５には、該ポリウレタン材料が（ａ）ポリウレタンプレポリマーと、（ｂ）少なくとも第１の芳香族ジアミン硬化剤を含んでなることが開示されている。適当なプレポリマーは、脂肪族または脂環式ジイソシアネートとＭＷＷ４００〜２０００を有するＯＨ含有中間体を反応させることによって調製し、当量比は、約２．５〜４．０ＮＣＯ／１．０ＯＨである。ジアミン硬化剤は、当量比０．８５〜１．０２ＮＨ２：１．０ＮＣＯで、２，４−ジアミノ−３，５−ジエチルトルエン、２，６−ジアミノ−３，５−ジエチルトルエンおよびそれらの混合物から選択する。
【００１３】
米国特許６５６２９３２には、光安定性ワンショットウレタンウレアエラストマーおよびその製造方法が記載されている。該方法は、ポリイソシアネートまたはそのプレポリマーとイソシアネート反応性成分を少なくとも１つの有機金属触媒Ｃ）の存在下に反応させることを含んでなる。適当なイソシアネート反応性成分は、（１）少なくとも１つの芳香族ジアミン化合物および（２）少なくとも２つのヒドロキシル基を有する、分子量６２〜６０００の少なくとも１つの有機化合物を含んでなる。
【００１４】
米国特許６９３９９３９には、ポリウレア／ウレタン材料および該材料を製造する方法が開示されている。該ポリウレア／ウレタン材料は、良好な光学的明澄度および高衝撃性を有すると記載されている。該材料は、Ａ）第１のジイソシアネートと第１のポリオールをプレポリマーが１ヒドロキシル基あたり少なくとも約３のイソシアネート基の当量比を有するような量で反応させることによって調製されたウレタンプレポリマーと、Ｂ）（１）第２のジイソシアネートと第２のポリオールを得られたポリマーが１イソシアネート基あたり約３〜約８の当量比を有するような量で反応させることによって調製されたヒドロキシル末端延長鎖ポリマー、および（２）ジアミンを含んでなる硬化剤とを触媒の存在下に反応させた反応生成物を含んでなる。
【００１５】
米国特許６５６２９３２および６９３９９３９のいずれにおいても、ヒドロキシル基に対して高比率のイソシアネート基を含有するイソシアネートプレポリマーに起因して、加工性の有利点が存在する。該有利点にもかかわらず、特にさらなる加工性の改良および硬化速度に関しては、さらなる改良に対する需要が存在する。
【００１６】
コーティング組成物中にポリアスパラギン酸エステルを用いることは既知である。該コーティングは、ポリイソシアネート成分と、ポリアスパラギン酸エステルを表す特定の化学式に相当するイソシアネート反応性成分との反応生成物を含んでなるポリウレタンおよび／またはポリウレアに基づいている。例えば、米国特許５１２６１７０、５２３６７４１、５２４３０１２、５４８９７０４、５５８０９４５および５７３６６０４を参照されたい。米国特許５４８９７０４には、特定の化学式に相当するアルジミン／アスパルテートおよび該アルジミン／アスパルテートとポリイソシアネートとの反応に由来するコーティング組成物の調製が記載されている。しかしながら、ポリアスパラギン酸エステルは、光学的に明澄なポリウレタン／ウレアに使用していない。
【特許文献１】米国特許３７５５２６２
【特許文献２】米国特許３８６６２４２
【特許文献３】米国特許４１５３７７７
【特許文献４】米国特許４４０４３５３
【特許文献５】米国特許４８０８６９０
【特許文献６】独国特許公開公報２１０９９０１
【特許文献７】米国特許５５１０４４５
【特許文献８】米国特許５６４６２３０
【特許文献９】米国特許５７１４５６２
【特許文献１０】米国特許６１７４９８４
【特許文献１１】米国特許５８１１５０６
【特許文献１２】米国特許６２５８９１７
【特許文献１３】米国特許５９６２６１７
【特許文献１４】米国特許６１２７５０５
【特許文献１５】米国特許６５６２９３２
【特許文献１６】米国特許６９３９９３９
【特許文献１７】米国特許５１２６１７０
【特許文献１８】米国特許５２３６７４１
【特許文献１９】米国特許５２４３０１２
【特許文献２０】米国特許５４８９７０４
【特許文献２１】米国特許５５８０９４５
【特許文献２２】米国特許５７３６６０４
【発明の開示】
【発明が解決しようとする課題】
【００１７】
本発明の特許請求の範囲に記載された方法の有利点には、加工性におけるさらなる改良が含まれる。しばしば、部品の著しく速い生産速度も見られる。本発明における改良された加工性は、変形、縦じわ、流れすじが減少した曇りの無い部品をもたらす。従って、本発明は、（仮硬化時間（ｇｒｅｅｎ−ｃｕｒｅ  ｔｉｍｅ）と称する）わずか２〜３時間のうちに鋳型から取り出し得る欠陥の無い部品をもたらし、次いでこれをオフラインで後硬化しす。本発明に必要な、芳香族第１級ジアミン化合物と２つの第２級アミン基を含有するイソシアネート反応性化合物の組み合わせは、他の既知の方式および方法にわたり、改良された部品および改良された加工性をもたらす。
【課題を解決するための手段】
【００１８】
本発明は、ポリウレタンウレア組成物およびその製造方法に関する。より具体的には、該組成物は、好ましくは光学的に明澄であって、６０〜９５ショアＡの範囲のショアＡ硬度を有するエラストマーから５０〜８５の範囲のショアＤ硬度を有する硬質固体ポリウレタンウレアまで特性において異なる。さらに、本発明のポリウレタンウレアが、典型的には、例えば、約３０分〜約５時間まで、好ましくは約１〜約４時間、より好ましくは約２〜３時間の範囲の短い仮硬化時間を特徴とすることは好ましい。
【発明を実施するための最良の形態】
【００１９】
本発明のポリウレタンウレアは、
（Ａ）ＮＣＯ基含有率約４〜約５０％、平均官能価約２〜約３を有する少なくとも１つの（シクロ）脂肪族ポリイソシアネートまたはそのプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０、好ましくは２００〜６００を有し、該第２級アミン基は（シクロ）脂肪族部分および／または芳香族部分に結合する、１以上のイソシアネート反応性化合物、および必要に応じて、
（３）ＯＨ官能価約２〜約３および分子量約１００〜約４０００を有する１以上のヒドロキシル官能性化合物
を含んでなるイソシアネート反応性成分を、
（Ｃ）１以上の触媒
の存在下に反応させた反応生成物を含んでなり、（Ａ）と（Ｂ）の相対量は、イソシアネート指数が約９５〜約１１０、好ましくは約１００〜約１０５であるような量である。
【００２０】
本発明は、ポリウレタンウレアの調製方法も対象とする。該ポリウレタンウレアは、ショアＡ硬度の範囲のエラストマーないしショアＤ硬度の範囲の固体ポリウレタンウレアである。ショアＤ硬度の範囲の固体ポリウレタンウレアが光学的に明澄であることは好ましい。
【００２１】
本発明のポリウレタンウレアを調製するための方法は、
（Ｉ）（Ａ）ＮＣＯ基含有率約４〜約５０％および平均官能価約２〜約３を有する少なくとも１つの（シクロ）脂肪族ポリイソシアネートまたはそのプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０、好ましくは約２００〜約６００を有し、該第２級アミン基は（シクロ）脂肪族部分および／または芳香族部分に結合する、１以上のイソシアネート反応性化合物、および必要に応じて、
（３）ＯＨ官能価約２〜約３および分子量約１００〜約４０００を有する１以上のヒドロキシル官能性化合物
を含んでなるイソシアネート反応性成分を、
（Ｃ）１以上の触媒
の存在下に反応させることを含んでなり、（Ａ）と（Ｂ）の相対量は、イソシアネート指数が約９５〜約１１０、好ましくは約１００〜約１０５であるような量である。
【００２２】
液体ポリイソシアネートまたはポリイソシアネートプレポリマー成分Ａ）は、ＮＣＯ基含有率約４〜５０％および平均官能価約２〜３を有する。プレポリマーは好ましい。
【００２３】
成分（Ａ）が少なくとも約４重量％のＮＣＯ基含有率を有することは好ましい。また、成分（Ａ）が５０重量％以下のＮＣＯ基含有率を有することは好ましく、より好ましくは２６重量％以下である。成分（Ａ）は、前記上限値と下限値の任意な組み合わせの間の（その値も含む）範囲のＮＣＯ基含有率、例えば少なくとも約４重量％〜約５０重量％、より好ましくは少なくとも約４重量％〜約２６重量％を有し得る。成分（Ａ）が官能価約２を有することも好ましい。
【００２４】
本発明に従えば、例えば、成分（Ａ）は、
（Ａ）（１）２０〜１００重量％、好ましくは３０〜９５重量％、より好ましくは６０〜９０重量％、もっとも好ましくは７０〜８０重量％の（シクロ）脂肪族ポリイソシアネート、および
（Ａ）（２）０〜８０重量％、好ましくは５〜７０重量％、より好ましくは１０〜４０重量％、もっとも好ましくは２０〜３０重量％の、分子量約１００〜４０００を有する少なくとも１つのヒドロキシル官能性化合物
を含み得、（Ａ）（１）と（Ａ）（２）の合計は、成分（Ａ）の１００重量％となる。
【００２５】
さらに、成分（Ａ）は、前記上限値と下限値の任意な組み合わせの間の（その値も含む）範囲の（Ａ）（１）の重量％と、前記上限値と下限値の任意な組み合わせの間の（その値も含む）範囲の（Ａ）（２）の重量％を含み得る。（Ａ）（１）の重量％と（Ａ）（２）の重量％の合計は、成分（Ａ）の１００重量％となる。
【００２６】
成分（Ａ）がイソシアネートプレポリマーを含んでなる本発明の実施態様においては、イソシアネート（Ａ）（１）とヒドロキシル官能性化合物（Ａ）（２）の相対量は、先に開示した相対量と異なってよい。成分（Ａ）がプレポリマーである場合、典型的には、イソシアネート（Ａ）（１）とヒドロキシル官能性化合物（Ａ）（２）の相対量をプレポリマー中のＮＣＯとＯＨの当量比が少なくとも約２．２５：１．０、好ましくは少なくとも約５．０：１．０、より好ましくは少なくとも約６．０：１．０、もっとも好ましくは少なくとも約６．５：１．０であるように選択する。また、典型的には、イソシアネート（Ａ）（１）とヒドロキシル官能性化合物（Ａ）（２）の相対量をプレポリマー中のＮＣＯとＯＨの当量比が約２０．０：１．０以下、好ましくは１２．２５：１．０以下、より好ましくは１０．０：１．０以下、もっとも好ましくは８．０：１．０以下であるように選択する。プレポリマーは、前記上限値と下限値の任意な組み合わせの間の（その値も含む）範囲のＮＣＯとＯＨの当量比、例えば約２．２５ＮＣＯ：１．０ＯＨ〜約２０．０ＮＣＯ：１．０ＯＨ、好ましくは約５．０ＮＣＯ：１．０ＯＨ〜約１２．２５ＮＣＯ：１．０ＯＨ、より好ましくは約６．０ＮＣＯ：１．０ＯＨ〜約１０．０ＮＣＯ：１．０ＯＨ、もっとも好ましくは約６．５ＮＣＯ：１．０ＯＨ〜約８．０ＮＣＯ：１．０ＯＨを有し得る。
【００２７】
成分（Ａ）は、液体モノマー（シクロ）脂肪族ジイソシアネートまたは液体ポリイソシアネートプレポリマーであり得る。液体ポリイソシアネートプレポリマー成分（Ａ）は、例えば、ジイソシアネート（Ａ）（１）と少なくとも２つのヒドロキシル基を有する有機成分（Ａ）（２）を窒素ガスシールまたはスパージ下に、必要に応じて、触媒の存在下に反応させること、および約６０〜約１００℃の温度まで２〜４時間加熱することによって形成し得る。反応をＮＣＯ％滴定によって監視する。既知の他の適当なプレポリマーの調製方法を用いてもよい。
【００２８】
本発明においては、語句（シクロ）脂肪族には、脂肪族イソシアネート基および／または脂環式イソシアネート基を有する化合物が含まれる。成分（Ａ）（１）のための適当な（シクロ）脂肪族ポリイソシアネートとしては、典型的には、少なくとも約１４％、好ましくは少なくとも約３０％、もっとも好ましくは少なくとも約３２％のＮＣＯ基含有率を有するポリイソシアネートが挙げられる。また、成分（Ａ）（１）のための（シクロ）脂肪族ポリイソシアネートは、典型的には、約５０％以下、もっとも好ましくは約４５％以下のＮＣＯ基含有率を有する。成分（Ａ）（１）のための適当な（シクロ）脂肪族ポリイソシアネートとしては、典型的には、前記上限値と下限値の任意な組み合わせの間の（その値も含む）範囲のＮＣＯ基含有率、例えば、約１４重量％〜約５０重量％、好ましくは約３０重量％〜約５０重量％、もっとも好ましくは約３２重量％〜約４５重量％を有するポリイソシアネートが挙げられる。また、適当なポリイソシアネートは、典型的には官能価約２〜約３を有する。
【００２９】
適当な（シクロ）脂肪族ポリイソシアネートの具体例としては、４，４’−ジシクロヘキシルメタンジイソシアネート（ｒＭＤＩ）、１，６−ヘキサメチレンジイソシアネート（ＨＤＩ）、イソホロンジイソシアネート（ＩＰＤＩ）、１，４−シクロヘキサンジイソシアネート（ＣＨＤＩ）、１，３−ビス（イソシアナトメチル）シクロヘキサン（Ｈ−ＸＤＩ）、ｍ−テトラメチルキシレンジイソシアネート（ｍ−ＴＭＸＤＩ）およびそれらの混合物のようなポリイソシアネートが挙げられる。成分（Ａ）（１）のための好ましいポリイソシアネートは、イソシアネート基含有率約３２％を有する４，４’−ジシクロヘキシルメタンジイソシアネートであって、Ｂａｙｅｒ  ＭａｔｅｒｉａｌＳｃｉｅｎｃｅ  ＬＬＣから市販されている。
【００３０】
有機化合物である成分（Ａ）（２）は、少なくとも２つのヒドロキシル基を有する。成分（Ａ）（２）に適した化合物は、典型的には、少なくとも約１００、好ましくは約２００の分子量を有する。また、成分（Ａ）（２）のための有機化合物は、典型的には約４０００以下、より好ましくは約２０００以下、最も好ましくは約１０００以下の分子量を有する。成分（Ａ）（２）として使用すべき有機化合物は、前記上限値と下限値の任意な組み合わせの間の（その値も含む）範囲の分子量、例えば約１００〜約４０００、好ましくは約２００〜約４０００、より好ましくは約２００〜約２０００、最も好ましくは約２００〜約１０００を有し得る。
【００３１】
本発明に従って成分（Ａ）（２）として使用すべき適当な有機化合物としては、少なくとも２つのヒドロキシル基、好ましくは３つ以下のヒドロキシル基を有するヒドロキシル官能性化合物が挙げられる。成分（Ａ）（２）が２つのヒドロキシル基を含有することは好ましい。成分（Ａ）（２）の分子量範囲は、少なくとも約２００〜約４０００以下であって、最も好ましくは約２００〜約１０００である。成分（Ａ）（２）として使用すべき適当な化合物の具体例としては、グリコール、ポリエーテル、ポリチオエーテル、ポリエステル、ポリカプロラクトン、ポリカーボネート、ポリアセタールおよびそれらの混合物が挙げられる。
【００３２】
グリコールおよび（Ａ）（２）のための他の適当な成分の具体例としては、低分子量鎖延長剤として適していることが知られている化合物ならびに低分子量ジオールが挙げられる。そのいくつかの具体例としては、分子量約３５０以下のジオールの化合物、例えば、アルキレン（Ｃ２−２２）グリコール、例えばエチレングリコール、プロピレングリコール、１，４−ブチレングリコール、１，３−ブチレングリコール、１，２−ブチレングリコール、１，６−ヘキサンジオール、２−メチル−１，３−プロパンジオール、２，２，４−トリメチルペンタン−１，３−ジオール、ネオペンチルグリコール、１，１０−ドデカンジオール；ポリ（アルキレン（Ｃ２−１５）グリコール）、例えばジエチレングリコール、トリエチレングリコール、テトラエチレングリコール、ジプロピレングリコール、トリプロピレングリコール；ポリテトラメチレングリコール−２５０、他のグリコール、例えばシクロヘキサンジメタノール、水素化ビスフェノールＡ、１，４−ジヒドロキシ−２−ブテン、２，６−ジメチル−１−オクテン−３，８−ジオール、ヒドロキノンビス（２−ヒドロキシエチル）エーテル、レゾルシノールビス（２−ヒドロキシエチル）エーテル、ビスヒドロキシエチレンテレフタレートなど；分子量３５０以下の低分子量を有するトリオール、例えばグリセリン、２−メチル−２−ヒドロキシメチル−１，３−プロパンジオール、２，４−ジヒドロキシ−３−ヒドロキシメチルペンタン、１，２，６−ヘキサントリオール、１，１，１−トリス（ヒドロキシメチル）プロパン、２，２−ビス（ヒドロキシメチル）−３−ブタノールおよび他の脂肪族トリオール（Ｃ８−２０）などならびにそれらの混合物などが挙げられる。前記官能価および分子量の要件を充足する限り、上述の化合物と少量の単官能性および高官能性化合物との混合物を成分（Ａ）（２）として使用することもできる。
【００３３】
成分（Ａ）（２）として使用すべき適当なポリエステルポリオールは、例えば、２〜１２個の炭素原子を有する有機ジカルボン酸、好ましくは４〜６個の炭素原子を有する脂肪族ジカルボン酸と、２〜１２個の炭素原子、好ましくは２〜６個の炭素原子を有する多価アルコール、好ましくはジオールから製造することができる。使用し得るジカルボン酸の具体例は、コハク酸、グルタル酸、アジピン酸、スベリン酸、アゼライン酸、セバシン酸、デカンジカルボン酸、マレイン酸、フマル酸、フタル酸、イソフタル酸およびテレフタル酸である。これらのジカルボン酸は、単独でまたは互いに混合物として使用してよい。遊離ジカルボン酸の代わりに、相当するジカルボン酸の誘導体、例えばジカルボン酸と１〜４個の炭素原子を有するアルコールとのエステル、またはジカルボン酸の無水物などを使用することもできる。二価および多価アルコールの具体例は、エタンジオール、ジエチレングリコール、１，２−および１，３−プロパンジオール、ジプロピレングリコール、１，４−ブタンジオール、１，５−ペンタンジオール、１，６−ヘキサンジオール、１，１０−デカンジオール、１，１２−ドデカンジオール、グリセロールおよびトリメチロールプロパンである。本発明のためのイソシアネートプレポリマーの調製において使用すべきポリエステルポリオールの好ましい群には、ラクトン、例えばε−カプロラクトンまたはヒドロキシカルボン酸、例えばω−ヒドロキシカプロン酸から製造されたポリエステルポリオールが含まれる。ポリウレタン化学の当業者に既知であるように、ポリエステルポリオールは、本発明に従ってプレポリマーを製造するのに適したポリエステルポリオールを形成するためにラクトンとグリコール（すなわちジオールまたはトリオール）を反応させることによって調製し得る。本発明による光学的に明澄なポリウレタンウレアの製造のための好ましいポリエステルポリオールとしては、結晶化の傾向を示さないポリステルが挙げられる。
【００３４】
ポリエステルポリオールを調製するには、有機酸、例えば芳香族ポリカルボン酸、好ましくは脂肪族ポリカルボン酸、および／またはそれらの誘導体と多価アルコールを、触媒を存在させずにまたは好ましくはエステル化触媒の存在下に、効果的には不活性ガス、例えば、窒素、一酸化炭素、ヘリウム、アルゴンなどの雰囲気中で、１５０〜２５０℃、好ましくは１８０〜２２０℃の溶融状態において、必要に応じて減圧下に、所望の酸価、有利には１０未満、好ましくは２未満の酸価まで重縮合させ得る。好ましい実施態様においは、エステル化混合物を酸価８０〜３０、好ましくは４０〜３０まで、大気圧下に、次いで５００ｍｂａｒ未満、好ましくは５０〜１５０ｍｂａｒの圧力下に重縮合させる。使用し得るエステル化触媒の具体例は、鉄、カドミウム、コバルト、鉛、亜鉛、アンチモン、マグネシウム、チタンまたはスズを金属、金属酸化物または金属塩の形態で含んでなる触媒である。しかしながら、重縮合は、蒸留によって縮合水を共沸除去するための希釈剤および／または担体、例えばベンゼン、トルエン、キシレンまたはクロロベンゼンなどの存在下に液相で実施し得る。
【００３５】
また、成分（Ａ）（２）として使用すべき適当な化合物としては、開始剤として低分子量ジオールおよび低分子量トリオールを用いてエチレンカーボネートを開環重合することによって得られたポリカーボネートポリオール、および天然ポリオール、例えばヒマシ油および／または大豆油など、ポリオレフィンポリオール、例えばポリブタジエンポリオールおよびポリイソプレンポリオールなど、およびそれらの水和物が挙げられる。該化合物は、単独でまたはそれらの２以上の混合物として使用してよい。
【００３６】
成分（Ａ）（２）のための他の適当なポリオールとしては、ポリカーボネートジオールが挙げられ、これは、ジフェニルまたはジメチルカーボネートと、低分子量ジオールまたはトリオール、上述した種類のε−カプロラクトン変性ジオールまたはトリオールを反応させることによって得ることができる。
【００３７】
本発明に従って使用し得る、適当なポリエステル、ポリチオエーテル、ポリアセタール、ポリカーボネートおよび他のポリヒドロキシル化合物は、例えば、Ｈｉｇｈ  Ｐｏｌｙｍｅｒｓ、第ＸＶＩ巻、「Ｐｏｌｙｕｒｅｔｈａｎｅｓ、Ｃｈｅｍｉｓｔｒｙ  ａｎｄ  Ｔｅｃｈｎｏｌｏｇｙ」、Ｓａｕｎｄｅｒｓ−Ｆｒｉｓｃｈ、Ｉｎｔｅｒｓｃｉｅｎｃｅ  Ｐｕｂｌｉｓｈｅｒｓ、ニューヨーク、ロンドン、第Ｉ巻、１９６２年、第３２−４２頁および第４４−５４頁および第ＩＩ巻、１９６４年、第５−６頁および第１９８−１９９頁ならびにＫｕｎｓｔｓｔｏｆｆ−Ｈａｎｄｂｕｃｈ、第ＶＩＩ巻、Ｖｉｅｗｅｇ−Ｈｏｃｈｔｌｅｎ、Ｃａｒｌ  Ｈａｎｓｅｒ  Ｖｅｒｌａｇ、ミュンヘン、１９６６年、第４５−７１頁において見出すことができる。
【００３８】
本発明に従って使用するのに適したポリエーテルは、既知のポリエーテルであって、例えば、テトラヒドロフランまたはエポキシド、例えばエチレンオキシド、プロピレンオキシド、ブチレンオキシド、スチレンオキシドまたはエピクロロヒドリンなどを、適当な触媒、例えばＢＦ３またはＫＯＨなどの存在下に重合させることによって得るか、またはこれらのエポキシド、好ましくはエチレンオキシドおよびプロピレンオキシドを、混合してまたは連続的に、活性水素原子含有成分、例えば水、アルコールまたはアミンなどに化学的に付加させることによって得ることができる。本発明の成分（Ａ）（２）の形成のためにアルコキシル化し得る適当な開始化合物としては、例えば低分子量の鎖延長剤、エチレングリコール、プロピレングリコール、ジエチレングリコール、ジプロピレングリコール、ブチルカルビトール、ブタンジオール、ペンタンジオール、ビスフェノールＡ、ネオペンチルグリコール、トリメチルペンタンジオール、シクロヘキサンジメタノール、トリメチロールプロパンなどが挙げられる。適当な開始化合物の混合物は、得られたポリオール混合物の官能価が少なくとも約２．０である限り使用してもよい。
【００３９】
例えば、適当なポリエーテルとしては、二官能性出発物質、例えば水、エチレングリコール、プロピレングリコールなどに基づく化合物が挙げられる。これらの化合物としては、エチレンオキシドおよびプロピレンオキシドのコポリマーが挙げられる。
【００４０】
本発明において成分（Ａ）として使用すべき特に好ましいプレポリマーは、（Ａ）（１）４，４’−ジシクロヘキシルメタンジイソシアネートを含んでなる（シクロ）脂肪族ポリイソシアネートと、（Ａ）（２）少なくとも２つのヒドロキシル基および分子量約１００〜４０００を有する少なくとも１つの有機化合物の反応生成物を含んでなる。この特に好ましい実施態様においては、プレポリマーは、好ましくは、（Ａ）（１）成分（Ａ）１００重量％を基準として約４０〜８０重量％の４，４’−ジシクロヘキシルメタンジイソシアネートと、（Ａ）（２）成分（Ａ）１００重量％を基準として約２０〜６０重量％の、（好ましくは少なくとも２つのヒドロキシル基を有し）分子量約１００〜４０００（好ましくは２００〜４０００、より好ましくは２００〜２０００、最も好ましくは２００〜１０００）を有する少なくとも１つのヒドロキシル官能性化合物の反応生成物を含んでなる。（Ａ）（２）が１以上のポリテトラメチレンエーテルグリコール、１以上のポリカプロラクトンまたはそれらの混合物を含んでなることは、本発明の実施態様において最も特に好ましい。
【００４１】
前述のように、成分（Ａ）がイソシアネートプレポリマーを含んでなる際、イソシアネート（Ａ）（１）とヒドロキシル官能性化合物（Ａ）（２）の相対量をプレポリマーに対してＮＣＯ：ＯＨ当量比を満たすように選択する。従って、イソシアネート（Ａ）（１）とヒドロキシル官能性化合物（Ａ）（２）の相対量は、典型的には、プレポリマーが前記上限値と下限値の任意な組み合わせの間の（その値も含む）範囲のＮＣＯとＯＨの当量比、例えば約２．２５ＮＣＯ：１．０ＯＨ〜約２０．０ＮＣＯ：１．０ＯＨ、好ましくは約５．０ＮＣＯ：１．０ＯＨ〜約１２．２５ＮＣＯ：１．０ＯＨ、より好ましくは約６．０ＮＣＯ：１．０ＯＨ〜約１０．０ＮＣＯ：１．０ＯＨ、もっとも好ましくは約６．５ＮＣＯ：１．０ＯＨ〜約８．０ＮＣＯ：１．０ＯＨを有するように選択する。
【００４２】
本発明の一実施態様に従えば、例えば、成分（Ｂ）は、
（Ｂ）（１）約１０〜９５重量％、好ましくは約５０〜約９５重量％、より好ましくは約６０〜約９５重量％、もっとも好ましくは約７０〜約９０重量％、もっとも特に好ましくは約８０〜約９０重量％の、２つの第１級アミン基を含有する少なくとも１つの芳香族ジアミン化合物、および
（Ｂ）（２）約５〜９０重量％、好ましくは約５〜約５０重量％、より好ましくは約５〜約４０重量％、もっとも好ましくは約１０〜約３０重量％、もっとも特に好ましくは約１０〜約２０重量％の、脂肪族部分および／または芳香族部分に結合した２つの第２級アミン基を含有する少なくとも１つのイソシアネート反応性化合物
を含み得、（Ｂ）（１）と（Ｂ）（２）の重量％の合計は、成分（Ｂ）の１００重量％となる。
【００４３】
成分（Ｂ）は、前記上限値と下限値の任意な組み合わせの間の（その値も含む）範囲の（Ｂ）（１）の重量％、および前記上限値と下限値の任意な組み合わせの間の（その値も含む）範囲の（Ｂ）（２）の重量％を含み得る。（Ｂ）（１）および（Ｂ）（２）のみが存在する際には、（Ｂ）（１）の重量％と（Ｂ）（２）の重量％の合計は、成分（Ｂ）の１００重量％となる。
【００４４】
本発明の代替実施態様においては、例えば、成分（Ｂ）は、
（Ｂ）（１）約３０重量％〜約７９重量％、好ましくは約４０重量％〜約６９重量％、もっとも好ましくは約５０重量％〜約６０重量％の、２つの第１級アミン基を含有する少なくとも１つの芳香族ジアミン化合物、
（Ｂ）（２）約１重量％〜約２０重量％、好ましくは約１重量％〜約１０重量％、もっとも好ましくは約２重量％〜約５重量％の、脂肪族部分および／または芳香族部分に結合した２つの第２級アミン基を含有する少なくとも１つのイソシアネート反応性化合物、および
（Ｂ）（３）約２０重量％〜約５０重量％、好ましくは約３０重量％〜約５０重量％、もっとも好ましくは約３８重量％〜約４５重量％の、ＯＨ官能価約２〜約３および分子量約１００〜約４０００を有する１以上のヒドロキシル官能性化合物
を含み得、（Ｂ）（１）と（Ｂ）（２）と（Ｂ）（３）の重量％の合計は、成分（Ｂ）の１００重量％になる。
【００４５】
さらに、成分（Ｂ）は、前記上限値と下限値の任意な組み合わせの間の（その値も含む）範囲の（Ｂ）（１）の重量％、前記上限値と下限値の任意な組み合わせの間の（その値も含む）範囲の（Ｂ）（２）の重量％および前記上限値と下限値の任意な組み合わせの間の（その値も含む）範囲の（Ｂ）（３）の重量％を含み得る。（Ｂ）（１）の重量％と（Ｂ）（２）の重量％と（Ｂ）（３）の重量％の合計は、成分（Ｂ）の１００重量％となる。
【００４６】
本発明に従えば、（Ｂ）（１）と（Ｂ）（２）と、存在すれば、（Ｂ）（３）の相対量は、先に開示された相対量と異なり得る。成分（Ｂ）（１）と（Ｂ）（２）と、必要に応じて、（Ｂ）（３）の相対量は、ＮＨ２：ＮＣＯの当量比、すなわち成分（Ａ）のＮＣＯ当量に対する成分（Ｂ）（１）の第１級アミンの当量が少なくとも約０．６ＮＨ２：１．０ＮＣＯ、より好ましくは少なくとも約０．６５ＮＨ２：１．０ＮＣＯ、最も好ましくは約０．６８ＮＨ２：１．０ＮＣＯであるように選択する。また、相対量は、ＮＨ２：ＮＣＯ（すなわちＮＣＯに対する第１級アミン）の当量比が約０．９５ＮＨ２：１．０ＮＣＯ以下、好ましくは約０．９ＮＨ２：１．０ＮＣＯ以下、より好ましくは約０．７５ＮＨ２：１．０ＮＣＯ以下およびもっとも好ましくは約０．７ＮＨ２：１．０ＮＣＯ以下のような量である。成分の相対量は、ＮＨ２：ＮＣＯの当量比（すなわちＮＣＯの当量に対する第１級アミンの当量）が前記上限値と下限値の任意な組み合わせの間の（その値も含む）範囲であるような量、例えば約０．６ＮＨ２：１．０ＮＣＯ〜約０．９５ＮＨ２：１．０ＮＣＯ、好ましくは約０．６ＮＨ２：１．０ＮＣＯ〜約０．９ＮＨ２：１．０ＮＣＯ、より好ましくは約０．６５ＮＨ２：１．０ＮＣＯ〜約０．７５ＮＨ２：１．０ＮＣＯおよびもっとも好ましくは約０．６８ＮＨ２：１．０ＮＣＯ〜約０．７ＮＨ２：１．０ＮＣＯであり得る。
【００４７】
本発明によれば、成分（Ｂ）（１）は、２つの第１級アミン基を含有する少なくとも１つの芳香族ジアミン化合物を含んでなる。該芳香族ジアミン化合物は、典型的には、少なくとも約１００、もっとも好ましくは少なくとも約１５０の分子量を有する。また、成分（Ｂ）（１）に適した芳香族ジアミン化合物は、典型的には、約１０００以下、好ましくは約４００以下、もっとも好ましくは約２５０以下の分子量を有する。２つの第１級アミン基を含有する適当な芳香族ジアミンは、前記上限値と下限値の任意な組み合わせの間の（その値も含む）範囲の分子量、例えば約１００〜約１０００、好ましくは約１００〜約４００、もっとも好ましくは約１５０〜約２５０を有し得る。
【００４８】
成分（Ｂ）（１）として用いるべきもっとも好ましい化合物は、２つの第１級アミン基を含有し、分子量約１５０〜約２５０を有する芳香族アミン化合物である。芳香族ジアミンはエーテル基および／またはエステル基を含有してもよいが、これらの基を含有しないことは好ましい。一般に芳香族アミン基で終端されたポリエーテルとも呼ばれる、芳香族アミン基としてのアミン末端基を有するアミン末端ポリエーテルも、成分（Ｂ）（１）としての使用に適している。
【００４９】
成分（Ｂ）（１）、（Ｂ）（２）および存在すれば、（Ｂ）（３）が互いに相互排他的であることにも留意する。言い換えれば、成分（Ｂ）（１）に適した化合物も、脂肪族基および／または芳香族基に結合した第２級アミン基を含有するイソシアネート反応性化合物を含まず、成分（Ｂ）（２）に適した類似化合物も、第１級アミン基を含有しない。
【００５０】
成分（Ｂ）（１）として使用し得る２つの第１級アミン基を含有する芳香族ジアミン化合物の適当な具体例としては、一般に既知の化合物であって、分子量約１００〜約１０００を有する芳香族ジアミン鎖延長剤と称される化合物が挙げられる。好ましいアミン鎖延長剤は、芳香族的に結合した第１級アミノ基のみを含有し、好ましくはアルキルおよびヘテロアルキル置換基も含有する。このようなジアミンの具体例としては、１，４−ジアミノベンゼン；２，４−および／または２，６−ジアミノトルエン；２，４'−および／または４，４'−ジアミノジフェニルメタン；３，３'−ジメチル−４，４'−ジアミノジフェニルメタン；３，３'−ジクロロ−４，４'−ジアミノジフェニルメタン（ＭＯＣＡ）；１−メチル−３，５−ビス（メチルチオ）−２，４−および／または−２，６−ジアミノベンゼン；１，３，５−トリエチル−２，４−ジアミノベンゼン；１，３，５−トリイソプロピル−２，４−ジアミノベンゼン；１−メチル−３，５−ジエチル−２，４−および／または−２，６−ジアミノベンゼン（３，５−ジエチル−２，４−および／または−２，６−トルエンジアミンまたはＤＥＴＤＡとしても知られている）；３，５−ジチオメチル−２，４−ジアミノトルエン（すなわちＥＴＨＡＣＵＲＥ  ３００）；４，６−ジメチル−２−エチル−１，３−ジアミノベンゼン；３，５，３'，５'−テトラエチル−４，４’−ジアミノジフェニルメタン；３，５，３'，５'−テトライソプロピル−４，４'−ジアミノジフェニルメタン；３，５−ジエチル−３'，５'−ジイソプロピル−４，４'−ジアミノジフェニルメタン；２，４，６−トリエチル−ｍ−フェニレンジアミン（ＴＥＭＰＤＡ）；３，５−ジイソプロピル−２，４−ジアミノトルエン；３，５−ジ−ｓｅｃ−ブチル−２，６−ジアミノトルエン；３−エチル−５−イソプロピル−２，４−ジアミノトルエン；４，６−ジイソプロピル−ｍ−フェニレンジアミン；４，６−ジ−ｔｅｒｔ−ブチル−ｍ−フェニレンジアミン；４，６−ジエチル−ｍ−フェニレンジアミン；３−イソプロピル−２，６−ジアミノトルエン；５−イソプロピル−２，４−ジアミノトルエン；４−イソプロピル−６−メチル−ｍ−フェニレンジアミン；４−イソプロピル−６−ｔｅｒｔ−ブチル−ｍ−フェニレンジアミン；４−エチル−６−イソプロピル−ｍ−フェニレンジアミン；４−メチル−６−ｔｅｒｔ−ブチル−ｍ−フェニレンジアミン；４，６−ジ−ｓｅｃ−ブチル−ｍ−フェニレンジアミン；４−エチル−６−ｔｅｒｔブチル−ｍ−フェニレンジアミン；４−エチル−６−ｓｅｃ−ブチル−ｍ−フェニレンジアミン；４−エチル−６−イソブチル−ｍ−フェニレンジアミン；４−イソプロピル−６−イソブチル−ｍ−フェニレンジアミン、４−イソプロピル−６−ｓｅｃ−ブチル−ｍ−フェニレンジアミン；４−ｔｅｒｔ−ブチル−６−イソブチル−ｍ−フェニレンジアミン；４−シクロペンチル−６−エチル−ｍ−フェニレンジアミン；４−シクロヘキシル−６−イソプロピル−ｍ−フェニレンジアミン；４，６−ジシクロペンチル−ｍ−フェニレンジアミン；２，２'，６，６'−テトラエチル−４，４'−メチレンビスアニリン；２，２'，６，６'−テトライソプロピル−４，４'−メチレンビスアニリン（メチレンビスジイソプロピルアニリン）；２，２'，６，６'−テトラ−ｓｅｃ−ブチル−４，４'−メチレンビスアニリン；２，２'−ジメチル−６，６'−ジ−ｔｅｒｔ−ブチル−４，４'−メチレンビスアニリン；２，２'−ジ−ｔｅｒｔ−ブチル−４，４'−メチレンビスアニリン；および２−イソプロピル−２'，６'−ジエチル−４，４'−メチレンビスアニリンが挙げられる。当然、これらのジアミンを混合物として使用してもよい。
【００５１】
２つの第１級アミン基を含有する芳香族ジアミン化合物である成分（Ｂ）（１）が、ジエチルトルエンジアミンの異性体（すなわちＤＥＴＤＡ）、ジエチルトルエンジアミンの異性体混合物、ジメチルチオトルエンジアミンの異性体（すなわちＥＴＨＡＣＵＲＥ３００）およびジメチルチオトルエンジアミンの異性体混合物を含んでなることは特に好ましい。特に好ましい異性体混合物は、ジエチルトルエンジアミンの２，４−異性体７５〜８１重量％およびジエチルトルエンジアミンの２，６−異性体２１〜２５重量％を含んでなる。該混合物は、Ａｌｂｅｒｍａｒｌｅ  Ｃｏｒｐｏｒａｔｉｏｎから商品名Ｅｔｈａｃｕｒｅ１００として市販されている。商品名Ｅｔｈａｃｕｒｅ１００ＬＣとして市販されているＥｔｈａｃｕｒｅ１００の色安定化版は特に好ましい。
【００５２】
前述のように、本発明に従えば、（Ｂ）（１）と（Ａ）の相対量は、上述のＮＨ２：ＮＣＯ（すなわちＮＣＯに対する第１級アミン）の当量比を満たすように選択すべきである。従って、（Ｂ）（１）と（Ａ）の相対量は、典型的には、ＮＨ２：ＮＣＯ当量比が次の上限値と下限値、例えば、約０．６ＮＨ２：１．０ＮＣＯ〜約０．９５ＮＨ２：１．０ＮＣＯ、好ましくは約０．６ＮＨ２：１．０ＮＣＯ〜約０．９ＮＨ２：１．０ＮＣＯ、より好ましくは約０．６５ＮＨ２：１．０ＮＣＯ〜約０．７５ＮＨ２：１．０ＮＣＯ、もっとも好ましくは約０．６８ＮＨ２：１．０ＮＣＯ〜約０．７ＮＨ２：１．０ＮＣＯ、の任意の組み合わせの間の（その値も含む）範囲であるように選択する。
【００５３】
２つの第２級アミン基を含有する適当な化合物は、本発明に従って成分（Ｂ）（２）として用いるべきである。２つの第２級アミン基を含有する該化合物は、少なくとも約１００、好ましくは少なくとも約２００、もっとも好ましくは少なくとも約３００の分子量を有し得る。２つの第２級アミン基を含有する化合物はまた、典型的には約７５０以下、好ましくは約６００以下の分子量を有する。２つの第２級アミン基を含有する化合物は、これらの前記上限値と下限値の任意な組み合わせの間の（その値も含む）範囲の分子量、例えば約１００〜約７５０、好ましくは２００〜６００、もっとも好ましくは３００〜６００の分子量を有することができ、該アミン基は、（シクロ）脂肪族的に結合した炭素原子および／または芳香族的に結合した炭素原子に結合する。両アミン基とも分子に脂肪族的に結合することは好ましい。本発明において成分（Ｂ）（２）として用いる第２級アミン化合物がエステル官能価を含有すること、より具体的には該化合物がエーテル官能価を含有しないことはもっとも好ましい。
【００５４】
広義には、本発明において成分（Ｂ）（２）として用いる適当な化合物は、一般化学構造式（Ｉ）：
【化１】
0005398263.tif 000002
（式中、Ｒ１、Ｒ２およびＲ３は、同一であってもまたは異なっていてもよく、それぞれイソシアネートに対して不活性である脂肪族、芳香族または脂環式部分を表す。）
に相当し得る。
【００５５】
本発明において使用すべき２つの第２級アミン基を含有する適当な化合物のいくつかの具体例としては、例えば、Ｎ−アルキル基中に１〜２０、好ましくは１〜４個の炭素原子を含み、芳香族基がアルキル基によって置換されていてもよいＮ−アルキル−置換およびＮ，Ｎ’−ジアルキル置換芳香族ジアミン、例えばＮ，Ｎ’−ジメチル−、Ｎ，Ｎ’−ジエチル−、Ｎ，Ｎ’−ジ−ｓｅｃ．−ペンチル−、Ｎ，Ｎ’−ジ−ｓｅｃ．−ヘキシル−、Ｎ，Ｎ’−ジ−ｓｅｃ．−デシル−、Ｎ，Ｎ’−ジシクロヘキシル−、およびＮ，Ｎ’−ジ−ｐ−トリル−（ｏ−、ｐ−またはｍ−）フェニレンジアミン；Ｎ，Ｎ’−ジメチル−、Ｎ，Ｎ’−ジエチル−、Ｎ，Ｎ’−ジイソプロピル−、Ｎ，Ｎ’−ジ−ｓｅｃ．−ブチル−、Ｎ，Ｎ’−ジシクロヘキシル−４，４’−ジアミノ−ジフェニルメタン；およびＮ，Ｎ’−ジ−ｓｅｃ．−ブチルベンジジンなどが挙げられる。
【００５６】
本発明における有用な他の第２級ジアミンは、Ｎ，Ｎ’−ジアルキル置換イソホロンジアミンである。このような化合物は、近年Ｈｕｎｔｓｍａｎによって商品化され、商品名Ｊｅｆｆｌｉｎｋ（登録商標）７５４およびＪｅｆｆｌｉｎｋ（登録商標）７５５と称されている。適当なジアミンとしては、ＰｏｌｙＬｉｎｋ（登録商標）４２００と称される４，４’−メチレンビス（ｎ−ｓｅｃブチルアニリン）、および脂肪族第２級ジアミンであるＰｏｌｙＣｌｅａｒ（登録商標）１３６が挙げられ、いずれもＨａｎｓｏｎ  Ｇｒｏｕｐ製である。
【００５７】
第２級ジアミン化合物の特に好ましい群には、ポリアスパラギン酸エステルが含まれる。適当なポリアスパラギン酸エステルとしては、一般式（ＩＩ）：
【化２】
0005398263.tif 000003
（式中、
Ｘは、イソシアネート基に対して不活性である脂肪族または脂環式部分を表し、２価であり、および
Ｒ４およびＲ５は、同一であってもまたは異なっていてもよく、それぞれ独立してイソシアネート基に対して不活性な有機基を表す。）
に相当するエステルが挙げられる。
【００５８】
上記構造式においては、Ｘは、１〜２０個の炭素原子、好ましくは３〜１２個の炭素原子を含有するアルキル部分を表してよいが、該アルキル基は、直鎖状または分枝状、あるいは６〜１５個の炭素原子を含有するシクロアルキル基であってもよい。好ましいアルキルおよびシクロアルキル部分としては、例えば、１，４−ブチル、１，６−ヘキシル、２，２，４−トリメチルヘキシル、３，３，５−トリメチルシクロヘキサン、ジシクロヘキシルメタンなどが挙げられる。
【００５９】
また、上述の構造式においては、Ｒ４およびＲ５がメチル基および／またはエチル基を表すことは好ましい。
【００６０】
該アスパラギン酸エステルを例えば米国特許５１２６１７０および５２３６７４１（これらの開示を引用してここに組み込む）に記載されるような既知の方法で調製し得る。より具体的には、該化合物は、一般式：
【化３】
0005398263.tif 000004
に相当する、対応する第１級ポリアミンと、一般式：
【化４】
0005398263.tif 000005
（式中、
Ｘ、Ｒ４およびＲ５は、上述のように定義され、
Ｒ６およびＲ７は、同一であってもまたは異なっていてもよく、それぞれイソシアネート基に対して不活性な有機基を表すか、またはそれぞれ水素原子を表してよく、および
ｎは、少なくとも２つの値を有する整数を表す。）
に相当する、必要に応じて置換された、マレイン酸またはフマル酸エステルを反応させることによって調製する。
【００６１】
ポリアスパラギン酸エステルの調製において使用すべき適当なポリアミンの具体例としては、エチレンジアミン、１，２−ジアミノプロパン、１，４−ジアミノブタンジ、１，６−ジアミノヘキサン、１，５−ジアミノ−２−メチルペンタン、２，５−ジアミノ−２−ジメチルヘキサン、２，２，４−および／または２，４，４−トリメチル−１，６−ジアミノヘキサン、１，１１−ジアミノウンデカン、１，１２−ジアミノドデカン、１−アミノ−３，３，５−トリメチル−５−アミノメチルシクロヘキサン、２，４−および／または２，６−ヘキサヒドロトルエンジアミン、２，４’−および／または４，４’−ジアミノ−ジシクロヘキシルメタン、３，３’−ジメチル−４，４’−ジアミノ−ジシクロヘキシルメタンなどを挙げることができる。芳香族ポリアミン、例えば２，４−および／または２，６−ジアミノトルエンならびに２，４’−および／または４，４’−ジアミノジフェニルメタンなども適しているが、あまり好ましくはない。例えば、Ｊｅｆｆａｍｉｎｅという商品名で市販されている製品のような、脂肪族的に結合した第１級アミノ基を含有する比較的高分子量のポリエーテルポリアミンを用いることも可能である。
【００６２】
上述の一般式（ＩＩ）に相当するポリアスパラギン酸エステルを形成するために使用し得る、必要に応じて置換された、マレイン酸エステルまたはフマル酸エステルのいくつかの具体例としては、マレイン酸およびフマル酸のジメチル、ジエチルおよびジ−ｎ−ブチルエステルならびに２位および／または３位がメチル基で置換された、相当するマレイン酸またはフマル酸エステルが挙げられる。
【００６３】
ポリアスパラギン酸エステルは、上述の出発物質から、０℃〜１００℃の温度で、少なくとも１つ、好ましくは１つのオレフィン二重結合が各第１級アミノ基に対して存在するような比率で該出発物質を用いることによって調製し得る。過剰な出発物質は、反応後、蒸留によって除去し得る。該反応は、溶媒を存在させずに、または適当な溶媒、例えばメタノール、エタノール、プロパノール、ジオキサンおよびこれらの溶媒の混合物の存在下に実施し得る。
【００６４】
イソシアネート反応性成分（Ｂ）は、必要に応じて、（Ｂ）（３）ポリエーテルポリオール、ポリチオエーテル、ポリエステル、ポリカプロラクトン、グリコール、ポリカーボネート、ポリアセタール、ヒドロキシル末端化合物など、ならびにこれらのヒドロキシル官能性化合物の混合物からなる群から選択される１以上のヒドロキシル官能性化合物を含んでもよい。これらのヒドロキシル官能性有機化合物は、ＯＨ官能価約２．０〜約３．０、好ましくは約２．０を有する。適当なヒドロキシル官能性有機化合物は、典型的には少なくとも約１００、より好ましくは少なくとも約２００の分子量を有する。また、これらのヒドロキシル官能性有機化合物は、典型的には約６０００以下、好ましくは約４０００以下、もっとも好ましくは約２０００以下の分子量を有する。適当なヒドロキシル官能性有機化合物は、前記上限値と下限値の任意な組み合わせの間の（その値も含む）範囲の分子量、例えば約１００〜約６０００、好ましくは約２００〜約４０００、もっとも好ましくは約２００〜約２０００を有する。ポリエステルポリオールは好ましい。ヒドロキシル官能性化合物がεカプロラクトンとグリコールとの反応生成物であるポリエステルポリオールを含んでなることはもっとも好ましい。
【００６５】
グリコールおよび（Ｂ）（３）のための他の適当な成分の具体例としては、低分子量鎖延長剤として適していることが知られている化合物ならびに低分子量ジオールが挙げられる。いくつかの具体例としては、分子量約３５０以下の化合物、例えば、アルキレン（Ｃ２−２２）グリコール、例えば、エチレングリコール、プロピレングリコール、１，４−ブチレングリコール、１，３−ブチレングリコール、１，２−ブチレングリコール、１，６−ヘキサンジオール、２−メチル−１，３−プロパンジオール、２，２，４−トリメチルペンタン−１，３−ジオール、ネオペンチルグリコール、１，１０−ドデカンジオール；ポリ（アルキレン（Ｃ２−１５）グリコール）、例えばジエチレングリコール、トリエチレングリコール、テトラエチレングリコール、ジプロピレングリコール、トリプロピレングリコール；ポリテトラメチレングリコール−２５０、他のグリコール、例えばシクロヘキサンジメタノール、水素化ビスフェノールＡ、１，４−ジヒドロキシ−２−ブテン、２，６−ジメチル−１−オクテン−３，８−ジオール、ヒドロキノンビス（２−ヒドロキシエチル）エーテル、レゾルシノールビス（２−ヒドロキシエチル）エーテル、ビスヒドロキシエチレンテレフタレート；分子量３５０以下の低分子量トリオール、例えばグリセリン、２−メチル−２−ヒドロキシメチル−１，３−プロパンジオール、２，４−ジヒドロキシ−３−ヒドロキシメチルペンタン、１，２，６−ヘキサントリオール、１，１，１−トリス（ヒドロキシメチル）プロパン、２，２−ビス（ヒドロキシメチル）−３−ブタノールおよび他の脂肪族トリオール（Ｃ８−２０）などならびにそれらの混合物などが挙げられる。上述の化合物と少量の単官能性および／または多官能性化合物との混合物を、前記官能価および分子量の要件を充足する限り、成分（Ｂ）（３）として使用することも可能である。
【００６６】
適当なポリエステルポリオールは、例えば、２〜１２個の炭素原子を有する有機ジカルボン酸、好ましくは４〜６個の炭素原子を有する脂肪族ジカルボン酸と、多価アルコール、好ましくは２〜１２個の炭素原子、好ましくは２〜６個の炭素原子を有するジオールから製造し得る。使用し得るジカルボン酸の具体例は、コハク酸、グルタル酸、アジピン酸、スベリン酸、アゼライン酸、セバシン酸、ドデカンジカルボン酸、マレイン酸、フマル酸、フタル酸、イソフタル酸およびテレフタル酸である。これらのジカルボン酸は、単独でまたは互いの混合物として使用し得る。遊離ジカルボン酸の代わりに、相当するジカルボン酸の誘導体、例えばジカルボン酸と１〜４個の炭素原子を有するアルコールとのエステルまたはジカルボン酸の無水物などを使用することもできる。二価および多価アルコールの具体例は、エタンジオール、ジエチレングリコール、１，２−および１，３−プロパンジオール、ジプロピレングリコール、１，４−ブタンジオール、１，５−ペンタンジオール、１，６−ヘキサンジオール、１，１０−デカンジオール、１，１２−ドデカンジオール、グリセロールおよびトリメチロールプロパンである。本発明に従えば、ラクトン、例えばε−カプロラクトン、またはヒドロキシカルボン酸、例えばω−ヒドロキシカプロン酸から製造されたポリエステルポリオールを使用することは好ましい。これらのラクトンおよび他の適当なラクトンを典型的にはグリコール（例えば１，−４−ブタンジオールまたは１，６−ヘキサンジオールなど）と反応させて、ポリエステルポリオールを形成する。本発明による光学的に明澄なポリウレタンウレアを製造するのに好ましいポリエステルポリオールとしては、結晶化の傾向を示さないポリステルが挙げられる。
【００６７】
ポリエステルポリオールを調製するには、有機酸、例えば芳香族ポリカルボン酸、好ましくは脂肪族ポリカルボン酸および／またはそれらの誘導体と多価アルコールを、触媒を存在させずにまたは好ましくはエステル化触媒の存在下に、有利には不活性ガス、例えば窒素、一酸化炭素、ヘリウム、アルゴンなどの雰囲気中で、１５０〜２５０℃、好ましくは１８０〜２２０℃の溶融状態で、所望により減圧下に、所望の酸価、有利には１０未満の酸価、好ましくは２未満の酸価まで重縮合させ得る。好ましい実施態様においては、エステル化混合物を、酸価８０〜３０、好ましくは４０〜３０まで、大気圧下、次いで５００ｍｂａｒ未満、好ましくは５０〜１５０ｍｂａｒの減圧下に重縮合させる。使用し得るエステル化触媒の具体例は、鉄、カドミウム、コバルト、鉛、亜鉛、アンチモン、マグネシウム、チタンまたはスズを金属、金属酸化物または金属塩の形態で用いる触媒である。しかしながら、重縮合は、蒸留によって縮合水を共沸除去するための希釈剤および／または担体、例えばベンゼン、トルエン、キシレンまたはクロロベンゼンなどの存在下に液相で実施してもよい。
【００６８】
ヒドロキシル官能性化合物として使用すべき適当な化合物も、ポリカーボネートポリオールである。適当なポリカーボネートポリオールとしては、開始剤として低分子量ジオールおよび低分子量トリオールを用いてエチレンカーボネートを開環重合することによって得られたポリカーボネートポリオール、および天然ポリオール、例えばヒマシ油および／または大豆油など、ポリオレフィンポリオール、例えばポリブタジエンポリオールおよびポリイソプレンポリオールなどおよびそれらの水和物が挙げられる。該化合物は、単独でまたはそれらの２以上の混合物として使用してよい。
【００６９】
他の適当なヒドロキシル官能性化合物としては、ポリカーボネートジオールが挙げられ、これは、ジフェニルまたはジメチルカーボネートを低分子量ジオールまたはトリオール、上述した種類のε−カプロラクトン変性ジオールまたはトリオールと反応させて得ることができる。
【００７０】
例えば、本発明の成分（Ｂ）（３）としての使用に適したヒドロキシル末端プレポリマーとしては、通常のヒドロキシル基含有化合物、例えばジオール、ポリエーテルジオールおよびポリオール、ポリエステルジオールおよびポリオール、および／またはカプロラクトンジオールおよびポリオールなどを（シクロ）脂肪族ジイソシアネートまたはポリイソシアネートと反応させることによって調製されたプレポリマーが挙げられる。適当な（シクロ）脂肪族ジイソシアネートおよびポリイソシアネートとしては、成分（Ａ）（１）に適するとして先に記載されたイソシアネートが挙げられる。イソシアネート基含有化合物に対するヒドロキシル基含有化合物の量は、イソシアネート基に対してヒドロキシル基が過剰に存在するような量である。典型的には、相対量は、最終生成物中に１イソシアネート基あたり約３〜約８個のヒドロキシル基、好ましくは１イソシアネート基あたり約３〜約５個のヒドロキシル基が存在するような量である。
【００７１】
本発明に従って使用し得る他の適当なポリエステル、ポリチオエーテル、ポリアセタール、ポリカーボネートおよび他のポリヒドロキシル化合物は、例えば、Ｈｉｇｈ  Ｐｏｌｙｍｅｒｓ、第ＸＶＩ巻、「Ｐｏｌｙｕｒｅｔｈａｎｅｓ、Ｃｈｅｍｉｓｔｒｙ  ａｎｄ  Ｔｅｃｈｎｏｌｏｇｙ」、Ｓａｕｎｄｅｒｓ−Ｆｒｉｓｃｈ、Ｉｎｔｅｒｓｃｉｅｎｃｅ  Ｐｕｂｌｉｓｈｅｒｓ、ニューヨーク、ロンドン、第Ｉ巻、１９６２年、第３２−４２頁および第４４−５４頁および第ＩＩ巻、１９６４年、第５−６頁および第１９８−１９９頁、ならびにＫｕｎｓｔｓｔｏｆｆ−Ｈａｎｄｂｕｃｈ、第ＶＩＩ巻、Ｖｉｅｗｅｇ−Ｈｏｃｈｔｌｅｎ、Ｃａｒｌ  Ｈａｎｓｅｒ  Ｖｅｒｌａｇ、ミュンヘン、１９６６年、第４５−７１頁において見出すことができる。
【００７２】
本発明に従って使用するのに適したポリエーテルは、既知のポリエーテルであって、例えば、テトラヒドロフランまたはエポキシド、例えばエチレンオキシド、プロピレンオキシド、ブチレンオキシド、スチレンオキシドまたはエピクロロヒドリンなどを、適切な触媒、例えばＢＦ３またはＫＯＨなどの存在下に重合させることによって得るか、またはこれらのエポキシド、好ましくはエチレンオキシドおよびプロピレンオキシドを、混合してまたは連続的に、活性水素原子を含有する成分、例えば水、アルコールまたはアミンに化学的に付加することによって得ることができる。本発明の成分（Ｂ）（３）の形成のためにアルコキシル化し得る適当な開始化合物としては、例えば低分子量の鎖延長剤、エチレングリコール、プロピレングリコール、ジエチレングリコール、ジプロピレングリコール、ブチルカルビトール、ブタンジオール、ペンタンジオール、ビスフェノールＡ、ネオペンチルグリコール、トリメチルペンタンジオール、シクロヘキサンジメタノール、トリメチロールプロパンなどが挙げられる。適当な開始化合物の混合物は、得られたポリオール混合物の官能価が少なくとも約２．０である限り、使用してもよい。
【００７３】
例えば、適当なポリエーテルとしては、二官能性出発物質、例えば水、エチレングリコール、プロピレングリコールなどに基づく化合物が挙げられる。このような化合物としては、エチレンオキシドおよびプロピレンオキシドが挙げられる。
【００７４】
他の適当なポリエーテルの群には、ポリオキシアルキレンポリオール、特に、二重金属シアニド触媒を用いて製造された低不飽和（低モノオール）ポリ(オキシプロピレン／オキシエチレン)ポリオールが含まれる。本明細書において定義された低不飽和ポリ(オキシプロピレン／オキシエチレン)ポリオールは、適当に水素を含む開始剤化合物を二重金属シアニド触媒の存在下にポリプロピレンオキシドおよびエチレンオキシドでオキシアルキレン化することによって調製する。二重金属シアニド錯体触媒、例えば米国特許５１５８９２２および５４７０８１３（これらの開示を引用してここに組み込む）に開示された触媒などを用いることは好ましい。特に好ましいポリオールとしては、例えば、米国特許５６０５９３９（この開示を引用してここに組み込む）に記載の低不飽和のランダムポリ(オキシプロピレン／オキシエチレン)ポリオールが挙げられる。重合の後期段階中にエチレンオキシド／プロピレンオキシド混合物中のエチレンオキシドの量を増加させて、ポリオールの第１級ヒドロキシル含有率を増加させてよい。あるいは、低不飽和ポリオールは、非ＤＭＣ触媒を用いてエチレンオキシドでキャップしてよい。当然、この場合には、得られたポリエーテルポリオール中のエチレンオキシド含有率についての上述の制限に従うことは必要である。
【００７５】
二重金属シアニド触媒の存在下にオキシアルキル化を行う際には、強塩基性基、例えば第１級および第２級アミンなどを含有する開始剤分子を避けることは好ましい。さらに、二重金属シアニド錯体触媒を用いる際には、一般に、あらかじめオキシアルキル化された「モノマー性」開始剤分子を含んでなるオリゴマーをオキシアルキル化することは望ましい。特にビシナルヒドロキシル基の場合には、ＤＭＣオキシアルキル化が最初はゆっくりであって、本質的にオキシアルキル化が起こらない、かなり長い「誘導時間」がまず生じ得ることを見出した。約６００を超えるヒドロキシル価を有するポリオキシアルキレンオリゴマーを用いると、このような効果が軽減されることを見出した。ポリオキシアルキレンオリゴマー開始剤は、従来の塩基性触媒、例えば水酸化カリウムまたはナトリウムもしくは他の非ＤＭＣ触媒の存在下に「モノマー性」開始剤をオキシアルキル化することによって調製し得る。典型的には、ＤＭＣ触媒の添加および開始前に、これらの塩基性触媒を中和および／または除去することは必要である。
【００７６】
適当な触媒（Ｃ）としては、有機金属化合物、特に有機スズ化合物、有機ビスマス化合物および有機硫黄スズ化合物が挙げられる。適当な有機スズ化合物としては、好ましくは硫黄原子を含有する化合物、例えばジオクチルスズメルカプチド含有化合物（独国特許公開公報１７６９３６７および米国特許３６４５９２７）など、および好ましくはカルボン酸のスズ（ＩＩ）塩、例えば酢酸スズ（ＩＩ）、オクタン酸スズ（ＩＩ）、エチルヘキサン酸スズ（ＩＩ）およびラウリン酸スズ（ＩＩ）ならびにスズ（ＩＶ）化合物などが挙げられる。適当なスズ触媒のいくつかの具体例としては、例えばジメチルスズカルボキシレート、例えばジメチルスズジラウレート、ジブチルスズジラウレート、ジブチルスズジクロライド、ジブチルスズジアセテート、ジブチルスズマレエート、ジブチルスズオキシドおよびジオクチルスズジアセテートが挙げられる。好ましい有機金属触媒は、ジブチルスズジラウレート、ジメチルスズジラウレートまたはそれらの混合物を含むスズ（ＩＶ）触媒を含んでなる。
【００７７】
使用すべき適当な触媒としては、例えば、第３級アミン触媒、例えばトリエチルアミン、トリエチレンジアミン、トリブチルアミン、Ｎ−メチル−モルホリン、Ｎ−エチルモルホリン、トリエタノールアミン、トリイソプロパノール−アミン、Ｎ−メチルジエタノール−ミン、Ｎ−エチルジエタノールアミンおよびＮ，Ｎ−ジメチルエタノールアミンなども挙げられる。
【００７８】
使用し得るがあまり好ましくない他の触媒は、有機配位子を含有する、コバルト、水銀、ビスマスおよび亜鉛の塩である。適当なビスマス化合物としては、例えば、ネオデカン酸ビスマス、バーサチック酸ビスマスおよび当技術分野で知られる種々のカルボン酸ビスマスが挙げられる。
【００７９】
当然、任意の上記触媒を混合物として使用してよい。本発明に従って使用すべき触媒のさらなる具体例およびその作用形式に関する詳細は、Ｋｕｎｓｔｓｔｏｆｆ  Ｈａｎｄｂｕｃｈ、第ＶＩＩ巻、Ｖｉｅｗｅｇ  ａｎｄ  Ｈｏｃｈｔｌｅｎ発行、Ｃａｒｌ  Ｈａｎｓｅｒ  Ｖｅｒｌａｇ、ミュンヘン、１９６６年、第９６−１０２頁に記載されている。
【００８０】
触媒は、典型的には、全系１００重量％を基準として約０．００１〜約５重量％、好ましくは約０．００１５〜約２重量％の範囲の量で用いる。処理する時点で触媒をポリイソシアネートまたはポリイソシアネートプレポリマーに添加することは好ましい。
【００８１】
さらに、種々の添加剤、例えば、界面活性添加剤、例えば脱泡剤、消泡剤およびポリウレタン化学において有用であることが知られている他の添加剤、例えば抗酸化剤、紫外線（ＵＶ）安定化剤、難燃剤、可塑剤、抗酸化剤、接着促進剤、染料、粘度降下剤、着色阻害剤、蛍光増白剤、内部離型剤などを反応中に存在させてもよい。適当な抗酸化剤としては、多官能性ヒンダードフェノール、例えばＩｒｇａｎｏｘ２４５、Ｉｒｇａｎｏｘ１０１０、Ｉｒｇａｎｏｘ１１３５などが挙げられる。適当な紫外線安定化剤としては、例えばベンゾトリアゾールおよびヒンダードアミン光安定化剤が挙げられる。具体例としては、Ｔｉｎｕｖｉｎ３２８、Ｔｉｎｕｖｉｎ７６５、Ｃｙａｓｏｒｂ３６０４、Ｃｙａｓｏｒｂ５４１１およびＣｙａｓｏｒｂ５４１１などが挙げられる。Ｇｉｖｓｏｒｂ  ＵＶ−１のようなホルムアミジンを使用してもよい。しかしながら、任意の既知の抗酸化剤および／または紫外線安定化剤を使用してよい。抗酸化剤、紫外線安定化剤、ヒンダードアミン光安定化剤およびそれらの混合物からなる群から選択される安定化剤を存在させる場合には、該安定化剤をポリイソシアネートプレポリマーまたはイソシアネート反応性成分のいずれにも添加してよい。特に耐候性に関しては、特定の有利点を、抗酸化剤および／または紫外線安定化剤を含有する反応混合物において見出した。
【００８２】
本発明による方法において使用し得る他の添加剤としては、界面活性添加剤、消泡剤および脱泡剤が挙げられるが、これらに限定されない。適当な脱泡剤または消泡剤は、シリコーン系または非シリコーン系のいずれでもあり得る。好ましい消泡剤は、製品の明澄度に影響しない消泡剤である。ドデシルベンゼンスルホン酸またはジナフチルメタンスルホン酸のようなスルホン酸ならびに脂肪酸のアルカリ金属またはアンモニウム塩を界面活性添加剤として使用してもよい。
【００８３】
さらに、内部離型剤を本発明に従って用いてもよいが、用いなくてもよい。例えば、適当な内部離型剤としては、ポリウレタンおよび／またはポリウレア系に適していることが知られている内部離型剤、例えば、ステアリン酸金属塩、例えばステアリン酸亜鉛、Ｎ−ステアリル−Ｎ’，Ｎ’−ビス−ヒドロキシエチルウレア、オレイルポリオキシエチレンアミド、ステアリルジエタノールアミド、イソステアリルジエタノールアミド、ポリオキシエチレングリコールモノオレエート、ペンタエリトリトール／アジピン酸／オレイン酸エステル、オレイン酸のヒドロキシエチルイミダゾール誘導体、Ｎ−ステアリルプロピレンジアミンおよびヒマシ油スルホン酸ナトリウム塩または脂肪酸ナトリウム塩などを含む内部離型剤が挙げられる。他の内部離型剤としては、例えば、Ａｘｅｌ  ＰｌａｓｔｉｃｓからＡｘｅｌ  ＩＮＴ−１６８５／ＯＧおよびＡｘｅｌ  ＩＮＴ−１６８１／ＯＧとして市販されている種々の有標ブレンドおよび調製物が挙げられる。Ａｘｅｌ  ＩＮＴ−１６８５／ＯＧは、好ましい内部離型剤である。フルオリンに基づく内部離型剤のような他の内部離型剤を用いてもよい。この具体例としては、ＤｕＰｏｎｔから商品名Ｚｏｎｙｌとして市販されている内部離型剤が挙げられる。
【００８４】
本発明に従えば、内部離型剤を含む際、内部離型剤が得られた部品の光学的明澄度について悪影響を有さないことは好ましい。極めて低い曇りを維持しながら、同時に最大透過率が得られることも好ましい。イソシアネート／イソシアネートプレポリマー、第１級および第２級アミン成分、および必要に応じて、ヒドロキシル含有成分、ならびに内部離型剤を添加する成分（すなわち、イソシアネートとイソシアネート反応性成分）の相対量などの選択から生じる化学における差異に起因して、異なった内部離型剤は、１つの系に対しては他の内部離型剤よりも良好に働き得る。しかしながら、当業者は、このことを容易に決定する。
【００８５】
例えば、処方レンズのように光学的明澄度が重要とされる最終用途に対して本発明のポリウレタンウレアを用いる際、一般に、材料が９０％以上の透過率を有することは必要である。
【００８６】
本発明に従えば、種々の添加剤が下記の適当な添加剤パッケージを用いてイソシアネート成分および／またはイソシアネート反応性成分中に含まれることは好ましい。本明細書に記載された該添加剤パッケージは、好ましくはイソシアネートまたはプレポリマー成分中に含まれる種々の量の添加剤のパッケージを提供し、好ましくはイソシアネート反応性成分中に含まれる種々の量の別個の添加剤のパッケージを提供する。下記の該パッケージにおける添加剤のための範囲を全系１００重量％を基準として重量％で示す。全系とは、イソシアネート成分と、本明細書に定められた範囲内の特定のイソシアネート指数を得るために化学量論的に必要なイソシアネート反応性成分の量の総重量のことである。イソシアネート指数に対する適当な範囲は、９５〜１１０、好ましくは１００〜１０５である。
【００８７】
本発明の一実施態様においてイソシアネート成分と組み合わせて用いる添加剤パッケージのための適当な範囲は、以下のとおりである：
【００８８】
0005398263.tif 000006
【００８９】
本明細書においては、安定化剤とは、相乗的に使用し得る１以上のＵＶ安定化剤のことである。例えば、ベンゾトリアゾールまたはホルムアミジンとヒンダードアミン光安定化剤の組み合わせを使用してもよい。
【００９０】
本発明の一実施態様においてイソシアネート反応性成分と組み合わせて用いるパッケージのための添加剤の適当な範囲は、以下のとおりである：
【００９１】
0005398263.tif 000007
【００９２】
一段法（または「ワンショット法」）において、典型的には、イソシアネート反応性成分ならびに任意の添加剤および助剤を混ぜ合わせて、プレミックス中で完全にブレンドする。次いで液体ポリイソシアネートまたはポリイソシアネートプレポリマー（Ａ）を撹拌により容器内で、または計量混合機の低圧ミキシングヘッド内でプレミックスと混合する。外部離型剤、例えばシリコーンオイルまたはガラス鋳型に有用な市販のＲａｉｎＸなどをしばしば成形工程前に鋳型表面に塗布する。しかしながら、いわゆる「内部離型剤」と外部離型剤の両方を使用することも可能である。
【００９３】
反応体をイソシアネート指数が約９０〜１１０、好ましくは約１００〜約１０５となるような量で使用する。「イソシアネート指数」とは、イソシアネート基の数をイソシアネート反応性基の数で割って得られた商を１００倍したものである。
【００９４】
本発明のポリウレタンウレア材料は、２５℃〜約８０℃、好ましくは２５℃〜約６５℃の温度で維持された開放または密閉鋳型内で製造する。本発明のワンショット法のためのゲル時間が２分を上回ることは好ましい。該材料は、手注型または機械注型してよい。本発明の得られた固体ポリウレタンウレアは、２〜４時間１１０℃で最初の仮硬化後に離型し得、次いで１６時間１１０℃で後硬化し得る。本発明における仮硬化時間とは、固体ポリウレタンウレアが、離型し得るのに十分な物理的および機械的品位を獲得するのに必要な時間として定義する。次いで１６時間１１０℃で後硬化し続けることによって、該ポリウレタンウレアエラストマーの最適な物理特性を得る。該ポリウレタンウレアエラストマーは、上昇した温度で非常に良好な寸法安定性を示し、より低い硬度の範囲でさえ「クリープ特性」を示さない。
【００９５】
新規な方法によって得られる光学的に明澄で固体の光安定性ポリウレタンウレアは、ガラス代替品、例えば車両または航空機構造体のサンルーフ、フロントウインドー、リアウインドーまたはサイドウインドーおよび／またはランプカバー、例えば自動車または航空機構造体のフロントランプまたはリアランプのカバーとして使用することができる。例えば、本発明に従って製造された固体の光学的に明澄なポリウレタンウレアは、好ましくは、光学的用途、例えば眼科用レンズおよび眼鏡用レンズブランクスのレンズ、サングラスおよび安全眼鏡、バイザー、ゴーグル、シェイプマスクおよび防犯ガラスなどに使用し得る。
【００９６】
以下の実施例は、本発明の組成物の調製および使用についての詳細をさらに説明する。先に記載した本発明は、以下の実施例によって意図および範囲を制限されるべきではない。当業者であれば、以下の方法の条件の既知の変形を使用し得ることを容易に理解するであろう。特記がない限り、全ての温度は摂氏であり、全ての部およびパーセンテージは、それぞれ重量部および重量％である。
【実施例】
【００９７】
0005398263.tif 000008
【００９８】
0005398263.tif 000009
【００９９】
0005398263.tif 000010
【０１００】
0005398263.tif 000011
【０１０１】
0005398263.tif 000012
【０１０２】
0005398263.tif 000013
【０１０３】
0005398263.tif 000014
【０１０４】
0005398263.tif 000015
【０１０５】
0005398263.tif 000016
【０１０６】
0005398263.tif 000017
【０１０７】
0005398263.tif 000018
【０１０８】
0005398263.tif 000019
【０１０９】
0005398263.tif 000020
【０１１０】
0005398263.tif 000021
【０１１１】
0005398263.tif 000022
【０１１２】
0005398263.tif 000023
【０１１３】
0005398263.tif 000024
【０１１４】
0005398263.tif 000025
【０１１５】
0005398263.tif 000026
【０１１６】
0005398263.tif 000027
【０１１７】
0005398263.tif 000028
【０１１８】
0005398263.tif 000029
【０１１９】
0005398263.tif 000030
【０１２０】
0005398263.tif 000031
【０１２１】
0005398263.tif 000032
【０１２２】
0005398263.tif 000033
【０１２３】
0005398263.tif 000034
【０１２４】
0005398263.tif 000035
【０１２５】
0005398263.tif 000036
【０１２６】
0005398263.tif 000037
【０１２７】
0005398263.tif 000038
【０１２８】
0005398263.tif 000039
【０１２９】
0005398263.tif 000040
【０１３０】
プレポリマーの一般的な調製方法
所望のイソシアネート基含有率を生成するのに必要な量のＩＳＯ  Ａを、撹拌機および真空脱気用の排出口を備えた１ガロンフラスコに導入した。次いで必要な量の触媒（イソシアネート成分の処方を参照されたい）を反応器に添加した。イソシアネートを撹拌し、７０〜８０℃に加熱した。次いで事前に溶融された計算量のイソシアネート反応性成分（すなわちイソシアネート成分の処方に示されたポリエーテルまたはポリエステル）を、反応混合物の温度が８０℃を超えないような速度で反応器に添加した。イソシアネート反応性成分の添加が完了した後に、残りの添加剤の正確な量を反応器に添加した。次いで、所望のイソシアネート含有率に達するまで必要に応じて、反応混合物を３〜４時間８０±５℃で連続的に撹拌しながら脱気した。
【０１３１】
それぞれのイソシアネート／プレポリマー成分について表１Ａおよび１Ｂに示す組成データに加えて、本発明のイソシアネート／プレポリマー成分中に含まれるべき添加剤の適当な範囲を本明細書に提供する。以下のものが本発明のプレポリマー成分について特に好ましい添加剤パッケージである。該特定の処方（すなわちイソシアネート成分）は、いくつかの実施例中に使用したプレポリマーに相当する。表１Ａに示すように、プレポリマーＡは、プレポリマーのイソシアネートおよびポリオール成分のみを含有する。プレポリマーの該成分について以下（イソシアネート成分中）に示す重量部（ＰＢＷ）には、表１Ａにおける基剤プレポリマーＡに添加する添加剤パッケージも含まれる。
【０１３２】
0005398263.tif 000041
【０１３３】
【表１】
0005398263.tif 000042
【０１３４】
【表２】
0005398263.tif 000043
【０１３５】
ポリオール成分の一般的な調製方法
乾燥窒素の連続的流れの下、必要な量の（ｉ）ヒドロキシ官能性ポリオール（ポリエーテルまたはポリエステル）、（ｉｉ）第１級芳香族ジアミン成分、（ｉｉｉ）第２級ジアミン成分、（ｉｖ）消泡剤、（ｖ）抗酸化物質および（ｖｉ）増白剤を三つ口フラスコに投入した。該ブレンドを空気が完全に無くなるまで６０℃で撹拌して脱気し続けた。真空を乾燥窒素で破壊して、材料を乾燥容器に移し、乾燥窒素でガスシールした。次いで該ブレンドをイソシアネートおよびイソシアネートプレポリマーと反応させて、ポリウレタンウレアを形成した。該ポリオール成分を表２Ａおよび表２Ｂに示す。
【０１３６】
各ポリオールブレンドについて表２Ａおよび２Ｂに示す組成データに加えて、本発明に適したポリオールブレンドに含まれる添加剤についての適当な範囲を本明細書に提供する。イソシアネート／プレポリマー成分と同様に、本発明のポリオールブレンドのための好ましい添加剤パッケージが存在する。以下のものが本発明のポリオールブレンドについて特に好ましい添加剤パッケージである。該特定のポリオールブレンドは、いくつかの実施例中に用いられたポリオールブレンドＢに相当する。表２Ａに示すように、ポリオールブレンドＢは、ポリオールブレンドのイソシアネート反応性成分のみを含有する。表２Ａおよび２Ｂに示すポリオールブレンドのイソシアネート反応性成分に対する重量部を１００％に対して正規化した。ポリオールブレンドのイソシアネート反応性成分について以下に示す重量部には、表２の基剤ポリオールブレンドＢに添加する添加剤パッケージが含まれる。
【０１３７】
0005398263.tif 000044
【０１３８】
【表３】
0005398263.tif 000045
【０１３９】
【表４】
0005398263.tif 000046
【０１４０】
固体ポリウレタンウレアの一般的な調製方法
全ての注型は、１０５のポリオール／アミンに対するイソシアネート指数で行った。手注型は、ＦｌａｃｋＴｅｋ  Ｉｎｃ製のＨａｕｓｃｈｉｌｄ  Ｈｉｇｈ  Ｓｐｅｅｄ  Ｍｉｘｅｒ  ＤＡＣ４００ＦＶを用いて、混合速度１０００〜１６００ＲＰＭで１０〜４０秒間、化学量論的な量のイソシアネートとイソシアネート反応性成分をバッチ混合し、適当な鋳型に注ぐことによって行った。表３Ａおよび３Ｂの全ての実施例では手注型した。連続注入可能な機械注型は、再循環モードで脱気可能なＭＡＸ  Ｍａｃｈｉｎｅを用いて行った。表３Ａおよび３Ｂに示す実施例の、実施例１および２のみＭＡＸ  Ｍａｃｈｉｎｅで処理した。しかしながら、表３Ａおよび３Ｂにおいて報告する全ての結果は、Ｈａｕｓｃｈｉｌｄ  Ｈｉｇｈ  Ｓｐｅｅｄ  Ｍｉｘｅｒを用いて上述の二つの成分を混合して製造された手注型鋳物についての結果である。
【０１４１】
手注型
計算量のイソシアネート成分およびポリオール／アミンまたはアミン成分を、完全に溶解空気が無くなるまで２５℃で別個に脱気した。化学量論的な量のポリオール／アミン成分をイソシアネート成分に添加し、容器を密閉して高速ミキサー中に設置した。均質に２つの成分を混合するまで１０〜４０秒間高速撹拌した後、容器をミキサーから取り出し、蓋を外して反応透明液体混合物を開放または密閉強化ガラス製鋳型のいずれかに注いだ。鋳型サイズは異なったが、ほとんどは６”角または１２”角のいずれかであった。一般に、それらを２５℃で維持したが、必要に応じて、例えば温度６５℃まで加熱してよい。離型剤を使用した際、加熱前に離型剤を塗布した。さらに、得られた部品が光学的用途用である場合には、使用するいずれの離型剤も光学的に明澄であるべきである。鋳型を満たすと、それを１１０℃で一定の時間（表３Ａおよび表３Ｂを参照されたい）対流式オーブン中に設置し、その後、部品を容易に離型させることができた。次いで離型部品を１１０℃１６時間、電気対流式オーブン中で後硬化させた。
【０１４２】
機械注型
イソシアネートおよびポリオール成分を装置上のデイタンクに投入し、全ての溶解空気を完全に除去するまで再循環モードで脱気した。ポリオール成分を２５〜３０℃で維持する間、イソシアネート成分を温度３２〜４５℃で維持した。イソシアネートおよびポリオールの計量ポンプのＲＰＭを調節して、指数１０５に対するイソシアネートおよびポリオールの正確な量を計量分配した。較正モード状態の装置によって混合比を確認した。装置を注入モードに切り替え、開放または密閉ガラス鋳型のいずれかに反応混合物を注入して部品を製造した。典型的には、鋳型サイズはまた、６”角または１２”角であった。手注型と同様に、離型は、典型的には２〜３時間後であった（表３Ａおよび表３Ｂ参照されたい）。次いで部品を電動対流式オーブン中で１６時間１１０℃で後硬化させた。
【０１４３】
【表５】
0005398263.tif 000047
【０１４４】
【表６】
0005398263.tif 000048
【０１４５】
実施例１６および１７がいずれの内部離型剤も含有しないことを除けば、実施例１６および１７は、それぞれ表３Ａの実施例１および２における上述の系と同一であった。
【０１４６】
【表７】
0005398263.tif 000049
【０１４７】
例示の目的で本発明を上記に詳しく説明したが、そのような詳細は、単なる例示目的にすぎず、請求の範囲によって限定され得ることを除き、本発明の意図および範囲から逸脱せずに当業者によって変更され得ると理解される。
本発明の好ましい態様は、以下を包含する。
［１］  （Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であるような量である、ポリウレタンウレア。
［２］  （Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
の反応生成物を含んでなるポリイソシアネートプレポリマーを含んでなり、ＮＣＯとＯＨの当量比は、約２．２５：１．０〜約２０．０：１．０である、［１］に記載のポリウレタンウレア。
［３］  （Ａ）は、ポリイソシアネートプレポリマーを含んでなり、該プレポリマー中のＮＣＯとＯＨの当量比は、約５．０：１．０〜約１２．２５：１．０である、［２］に記載のポリウレタンウレア。
［４］  （Ａ）は、ポリイソシアネートプレポリマーを含んでなり、該プレポリマー中のＮＣＯとＯＨの当量比は、約６．０：１．０〜約１０．０：１．０である、［２］に記載のポリウレタンウレア。
［５］  前記イソシアネート反応性成分（Ｂ）は、
（１）２つの第１級芳香族アミン基を含有し、分子量約１００〜約４００を有する１以上の芳香族ジアミン化合物、および
（２）脂肪族基および／または芳香族アミン基である２つの第２級アミン基を含有し、分子量約１００〜約７５０を有する、１以上のイソシアネート反応性化合物
を含んでなる、［１］に記載のポリウレタンウレア。
［６］  ＮＨ２：ＮＣＯの当量比は、約０．６：１．０〜約０．９５：１．０である、［１］に記載のポリウレタンウレア。
［７］  ＮＨ２／ＮＣＯの当量比は、約０．６：１．０〜約０．９：１．０である、［６］に記載のポリウレタンウレア。
［８］  ＮＨ２／ＮＣＯの当量比は、約０．６５：１．０〜約０．７５：１．０である、［６］に記載のポリウレタンウレア。
［９］  成分（Ａ）は、
（Ａ）（１）成分（Ａ）１００重量％を基準として２０〜１００重量％の（シクロ）脂肪族ポリイソシアネート、および
（Ａ）（２）成分（Ａ）１００重量％を基準として０〜８０重量％の、少なくとも２つのヒドロキシル基を含有し、分子量約１００〜約４０００を有する少なくとも１つの有機化合物を含んでなり、（Ａ）（１）と（Ａ）（２）の重量％の合計は、成分（Ａ）の１００重量％となる、［１］に記載のポリウレタンウレア。
［１０］  （Ａ）は、（Ａ）（１）６０〜９０重量％および（Ａ）（２）１０〜４０重量％を含んでなる、［９］に記載のポリウレタンウレア。
［１１］  （Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、［１］に記載のポリウレタンウレア。
［１２］  （Ａ）（２）は、ポリカプロラクトンポリエステルポリオールを含んでなる、［１１］に記載のポリウレタンウレア。
［１３］  （Ａ）（２）は、（ｉ）ポリエステルポリオール、ポリエーテルポリオールまたはそれらの混合物、および（ｉｉ）三官能性鎖延長剤または架橋剤を含んでなる、［２］に記載のポリウレタンウレア。
［１４］  前記芳香族ジアミン（Ｂ）（１）は、分子量約１００〜約４００を有し、１，４−ジアミノベンゼン、２，４−ジアミノトルエン、２，６−ジアミノトルエン、３，５−ジエチル−２，４−トルエンジアミン、３，５−ジエチル−２，６−トルエンジアミン、３，５−ジチオメチル−２，４−ジアミノトルエン、２，４’−ジアミノジフェニルメタン、４，４’−ジアミノジフェニルメタンおよびそれらの混合物を含んでなる、［１］に記載のポリウレタンウレア。
［１５］  （Ｂ）（２）は、Ｎ−アルキル−置換芳香族ジアミン、Ｎ，Ｎ’−ジアルキル置換芳香族ジアミン、Ｎ，Ｎ’−ジアルキル置換イソホロンジアミン、脂肪族第２級ジアミン、ポリアスパラギン酸エステルまたはそれらの混合物を含んでなる、［１］に記載のポリウレタンウレア。
［１６］  イソシアネート反応性成分（Ｂ）は、
（Ｂ）（１）芳香族基に結合した２つの第１級アミン基を含有し、分子量約１００〜約４００を有する少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、［１］に記載のポリウレタンウレア。
［１７］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［１］に記載のポリウレタンウレア。
［１８］  前記イソシアネート反応性成分（Ｂ）は、
（Ｂ）（１）芳香族基に結合した２つの第１級アミン基を含有し、分子量約１００〜約１０００を有する少なくとも１つの芳香族ジアミン約３０〜７９重量％、
（Ｂ）（２）（シクロ）脂肪族基および／または芳香族基に結合した２つの第２級アミン基を含有し、分子量約１００〜約７５０を有する少なくとも１つのイソシアネート反応性成分約１〜２０重量％、および
（Ｂ）（３）ＯＨ官能価約２〜約３および分子量約１００〜約４０００を有する１以上のヒドロキシル官能性化合物約２０〜５０重量％
を含んでなり、（Ｂ）（１）と（Ｂ）（２）と（Ｂ）（３）の重量％の合計は、（Ｂ）の１００重量％となる、［１］に記載のポリウレタンウレア。
［１９］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなり、（Ｂ）（３）は、ポリエーテルポリオール、ポリエステルポリオールまたはポリエーテルグリコールを含んでなる、［１８］に記載のポリウレタンウレア。
［２０］  （Ａ）（１）少なくとも１つの（シクロ）脂肪族ポリイソシアネートと、
（２）少なくとも２つのヒドロキシル基を含有し、約１００〜約４０００の分子量を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレア。
［２１］  （Ａ）（１）は、４，４’−ジシクロヘキシルメタンジイソシアネートを含んでなり、（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［２０］に記載のポリウレタンウレア。
［２２］  固体で光学的に明澄である、［１］に記載のポリウレタンウレア。
［２３］  （１）（Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であるような量である、ポリウレタンウレアの製造方法。
［２４］  （Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
との反応生成物を含んでなるポリイソシアネートプレポリマーを含んでなり、ＮＣＯとＯＨの当量比は、約２．２５：１．０〜約２０．０：１．０である、［２３］に記載の方法。
［２５］  （Ａ）は、ポリイソシアネートプレポリマーを含んでなり、プレポリマー中のＮＣＯとＯＨの当量比は、約５．０：１．０：１．０〜約１２．２５：１．０である、［２４］に記載の方法。
［２６］  （Ａ）は、ポリイソシアネートプレポリマーを含んでなり、プレポリマー中のＮＣＯとＯＨの当量比は、約６．０：１．０：１．０〜約１０．０：１．０である、［２４］に記載の方法。
［２７］  前記イソシアネート反応性成分（Ｂ）（Ｂ）は、
（１）２つの第１級芳香族アミン基を含有し、分子量約１００〜約４００を有する１以上の芳香族ジアミン化合物、および
（２）脂肪族基および／または芳香族アミン基である２つの第２級アミン基を含有し、分子量約１００〜約７５０を有する１以上のイソシアネート反応性化合物
を含んでなる、［２３］に記載の方法。
［２８］  ＮＨ２：ＮＣＯの当量比は、約０．６：１．０〜約０．９５：１．０である、［２３］に記載の方法。
［２９］  ＮＨ２／ＮＣＯの当量比は、約０．６：１．０〜約０．９：１．０である、［２８］に記載の方法。
［３０］  ＮＨ２／ＮＣＯの当量比は、約０．６５：１．０〜約０．７５：１．０である、［２８］に記載の方法。
［３１］  成分（Ａ）は、
（Ａ）（１）成分（Ａ）１００重量％を基準として２０〜１００重量％の（シクロ）脂肪族ポリイソシアネート、および
（Ａ）（２）成分（Ａ）１００重量％を基準として０〜８０重量％の、少なくとも２つのヒドロキシル基を含有し、分子量約１００〜約４０００を有する少なくとも１つの有機化合物
を含んでなり、（Ａ）（１）と（Ａ）（２）の重量％の合計は、（Ａ）の１００重量％となる、［２３］に記載の方法。
［３２］  （Ａ）は、（Ａ）（１）６０〜９０重量％および（Ａ）（２）１０〜４０重量％を含んでなる、［３１］に記載のポリウレタンウレア。
［３３］  （Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、［２３］に記載の方法。
［３４］  （Ａ）（２）は、ポリカプロラクトンポリエステルポリオールを含んでなる、［３３］に記載の方法。
［３５］  （Ａ）（２）は、（ｉ）ポリエステルポリオール、ポリエーテルポリオールまたはそれらの混合物および（ｉｉ）三官能性鎖延長剤または架橋剤を含んでなる、［２４］に記載の方法。
［３６］  前記芳香族ジアミン（Ｂ）（１）は、分子量約１００〜約４００を有し、１，４−ジアミノベンゼン、２，４−ジアミノトルエン、２，６−ジアミノトルエン、３，５−ジエチル−２，４−トルエンジアミン、３，５−ジエチル−２，６−トルエンジアミン、３，５−ジチオメチル−２，４−ジアミノトルエン、２，４’−ジアミノジフェニルメタン、４，４’−ジアミノジフェニルメタンおよびそれらの混合物を含んでなる、［２３］に記載の方法。
［３７］  （Ｂ）（２）は、Ｎ−アルキル置換芳香族ジアミン、Ｎ，Ｎ’−ジアルキル置換芳香族ジアミン、Ｎ，Ｎ’−ジアルキル置換イソホロンジアミン、脂肪族第２級ジアミン、ポリアスパラギン酸エステルまたはそれらの混合物を含んでなる、［２３］に記載の方法。
［３８］  イソシアネート反応性成分（Ｂ）は、
（Ｂ）（１）芳香族基に結合した２つの第１級アミン基を含有し、分子量約１００〜約４００を有する、少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、［２３］に記載の方法。
［３９］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［２３］に記載の方法。
［４０］  前記イソシアネート反応性成分（Ｂ）は、
（Ｂ）（１）芳香族基に結合した２つの第１級アミン基を含有し、分子量約１００〜約１０００を有する、少なくとも１つの芳香族ジアミン約３０〜７９重量％、
（Ｂ）（２）（シクロ）脂肪族基および／または芳香族基に結合した２つの第２級アミン基を含有し、分子量約１００〜約７５０を有する少なくとも１つのイソシアネート反応性成分約１〜２０重量％、および
（Ｂ）（３）ＯＨ官能価約２〜約３および分子量約１００〜約４０００を有する１以上のヒドロキシル官能性化合物約２０〜５０重量％
を含んでなり、（Ｂ）（１）と（Ｂ）（２）と（Ｂ）（３）の重量％の合計は、（Ｂ）の１００重量％となる、［２３］に記載の方法。
［４１］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなり、（Ｂ）（３）は、ポリエーテルポリオール、ポリエステルポリオールまたはポリエーテルグリコールを含んでなる、［４０］に記載の方法。
［４２］  （１）（Ａ）（１）少なくとも１つの（シクロ）脂肪族ポリイソシアネートと、
（２）少なくとも２つのヒドロキシル基を含有し、分子量約１００〜約４０００を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレアの製造方法。
［４３］  （Ａ）（１）は、４，４’−ジシクロヘキシルメタンジイソシアネートを含んでなり、（Ｂ）（１）は、３，５−ジエチル−２，４−トルエンジアミン、３，５−ジエチル−２，６−トルエンジアミンまたはそれらの混合物を含んでなり、（Ｂ）（２）はポリアスパラギン酸エステルを含んでなる、［４２］に記載の方法。
［４４］  得られたポリウレタンウレアは、固体であって、光学的に明澄である、［２３］に記載の方法。